(57)【要約】  本発明は、酸化的分解、熱的分解または光誘発性分解を受けやすい有機材料であって、ポリマー、オリゴヒドロキシ化合物、ワックス、脂肪もしくは鉱油であるが、但し、前記ポリマーはポリペプチド、寒天もしくは寒天の成分ではなく、かつ前記オリゴヒドロキシ化合物は、グルコースもしくは寒天の成分ではない前記有機材料ａ）と、式（Ｉ）で示され、式中、ｎが１、２、３もしくは４であり、ｎが１である場合に、Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ13−アラルキル、Ｃ2〜Ｃ22−アルケニル、Ｃ3〜Ｃ12−アルキニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキル、Ｃ2〜Ｃ16−アルキルであって１つの硫黄原子によって中断された前記アルキルまたはＮＲ'1Ｒ'2であり、ｎが２である場合に、Ｒ5は、Ｃ1〜Ｃ12−アルカンジイル、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス（Ｃ1〜Ｃ4−アルキレン）、Ｃ4〜Ｃ24−アルカンジイルであって１つ以上の酸素原子によって中断された前記アルカンジイル、Ｃ4〜Ｃ20−アルカンジイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンジイル、ピペラジン−Ｎ，Ｎ’−ビス（Ｃ1〜Ｃ4−アルキレン）もしくはＣ2〜Ｃ10−アルカンジイルであって１つの硫黄原子によって中断された前記アルカンジイルであり、Ｒ1〜Ｒ4およびＲ6〜Ｒ9は、それぞれ互いに独立して、Ｈ、Ｃ1〜Ｃ12−アルキル、Ｃ3〜Ｃ10−シクロアルキル、Ｃ3〜Ｃ22−アルケニル、Ｃ1〜Ｃ12−アルコキシ、Ｃ1〜Ｃ12−アルキルスルファニル、ヒドロキシ−Ｃ1〜Ｃ8−アルキル、ハロゲン、ＮＲ''1Ｒ''2、ＮＯ2、ＣＮ、フェニル、フェニルオキシであるか、またはＲ1およびＲ2もしくはＲ2およびＲ3もしくはＲ3およびＲ4もしくはＲ6およびＲ7もしくはＲ7およびＲ8もしくはＲ8およびＲ9は、共に結合されて、それらが結合される相応の２つの炭素原子と一緒になって、５員もしくは６員の脂環式の、芳香族のもしくは複素環式の環を形成する化合物ｂ）と、を含む組成物に関する。
2015512454.tif 000002
【特許請求の範囲】
【請求項１】
ａ）酸化的分解、熱的分解もしくは光誘発性分解を受けやすい有機材料であって、ポリマー、オリゴヒドロキシ化合物、ワックス、脂肪もしくは鉱油であるが、但し、前記ポリマーは、ポリペプチド、寒天もしくは寒天の成分ではなく、かつ前記オリゴヒドロキシ化合物は、グルコースもしくは寒天の成分ではない前記有機材料と、
ｂ）式Ｉ
【化１】
2015512454.tif 000041
［式中、
ｎが１の場合に、
Ｒ5は、Ｈ、Ｃ1〜Ｃ30−アルキル、Ｃ3〜Ｃ10−シクロアルキル、Ｃ6〜Ｃ10−アリールであって非置換もしくはＣ1〜Ｃ8−アルキル、Ｃ1〜Ｃ8−アルコキシ、ハロゲンもしくは１つのフェニルによって置換された前記アリール、Ｃ7〜Ｃ13−アラルキル、Ｃ2〜Ｃ22−アルケニル、Ｃ3〜Ｃ12−アルキニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキル、Ｃ2〜Ｃ16−アルキルであって１つの硫黄原子によって中断された前記アルキルまたはＮＲ’1Ｒ’2であり、
ｎが２の場合に、
Ｒ5は、Ｃ1〜Ｃ12−アルカンジイル、Ｃ6〜Ｃ14−アリーレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、Ｃ4〜Ｃ24−アルカンジイルであって１つ以上の酸素原子によって中断された前記アルカンジイル、Ｃ4〜Ｃ20−アルカンジイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンジイル、ピペラジン−Ｎ，Ｎ’−ビス−（Ｃ1〜Ｃ4−アルキレン）またはＣ2〜Ｃ10−アルカンジイルであって１つの硫黄原子によって中断された前記アルカンジイルであり、
ｎが３の場合に、
Ｒ5は、Ｃ5〜Ｃ12−アルカントリイル、Ｃ5〜Ｃ24−アルカントリイルであって１つ以上の酸素原子によって中断された前記アルカントリイル、Ｃ5〜Ｃ24−アルカントリイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカントリイルであり、
ｎが４の場合に、
Ｒ5は、Ｃ5〜Ｃ24−アルカンテトライル、Ｃ6〜Ｃ24−アルカンテトライルであって１つ以上の酸素原子によって中断された前記アルカンテトライルまたはＣ6〜Ｃ24−アルカンテトライルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンテトライルであり、
ｎは、１、２、３または４であり、
Ｒ1〜Ｒ4およびＲ6〜Ｒ9は、それぞれ互いに独立して、Ｈ、Ｃ1〜Ｃ12−アルキル、Ｃ3〜Ｃ10−シクロアルキル、Ｃ3〜Ｃ22−アルケニル、Ｃ1〜Ｃ12−アルコキシ、Ｃ1〜Ｃ12−アルキルスルファニル、ヒドロキシ−Ｃ1〜Ｃ8−アルキル、ハロゲン、ＮＲ’’1Ｒ’’2、ＮＯ2、ＣＮ、フェニル、フェニルオキシであるか、またはＲ1およびＲ2またはＲ2およびＲ3またはＲ3およびＲ4またはＲ6およびＲ7またはＲ7およびＲ8またはＲ8およびＲ9は、それらが結合される２つの対応する炭素原子と一緒に共に結合して、５員もしくは６員の脂環式の、芳香族のもしくは複素環式の環を形成し、かつ
Ｒ’1、Ｒ’2、Ｒ’’1およびＲ’’2は、それぞれ互いに独立して、Ｈ、Ｃ1〜Ｃ12−アルキル、Ｃ3〜Ｃ10−シクロアルキル、ヒドロキシ−Ｃ1〜Ｃ8−アルキル、Ｃ3〜Ｃ22−アルケニル、Ｃ6〜Ｃ10−アリールであって非置換もしくはＣ1〜Ｃ8−アルキル、Ｃ1〜Ｃ8−アルコキシ、ハロゲンもしくは１つのフェニルによって置換された前記アリール、Ｃ7〜Ｃ12−アラルキル、カルボキシ−Ｃ1〜Ｃ12−アルキル、Ｃ1〜Ｃ12−アルコキシカルボニル−Ｃ1〜Ｃ12−アルキルもしくはカルボキシ−Ｃ6〜Ｃ10−アリールであるか、またはＲ’1およびＲ’2またはＲ’’1およびＲ’’2は、それらが結合される窒素原子と一緒になって、５員もしくは６員の脂環式の、芳香族のもしくは複素環式の環を形成する］の化合物と、
を含む組成物。
【請求項２】
請求項１に記載の組成物であって、前記有機材料が、ポリオレフィンもしくはそのコポリマー、ポリスチレンもしくはそのコポリマー、ポリウレタンもしくはそのコポリマー、エポキシド、オキセタンもしくはテトラヒドロフランの重縮合によって得られるポリエーテルもしくはそのコポリマー、ポリオール、ポリエステルもしくはそのコポリマー、ポリカーボネートもしくはそのコポリマー、ポリ塩化ビニルもしくはそのコポリマー、ポリ塩化ビニリデンもしくはそのコポリマー、ポリスルホンもしくはそのコポリマー、ポリブタジエンもしくはそのコポリマー、ポリビニルアセテートもしくはそのコポリマー、ポリビニルアルコールもしくはそのコポリマー、ポリビニルアセタールもしくはそのコポリマー、ジアミンおよびジカルボン酸の重縮合によって得られたポリアミドもしくはそのコポリマー、Ｈ2Ｎ−（ＣＨ2）x−ＣＨ2−ＣＯＯＨ［式中、ｘ＝１〜１０である］の重縮合によって得られるポリアミドまたはそのコポリマー、オリゴヒドロキシ化合物、ワックス、脂肪または鉱油である前記組成物。
【請求項３】
請求項１または２に記載の組成物であって、式Ｉにおいて、
ｎが１である場合に、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ13−アラルキル、Ｃ2〜Ｃ22−アルケニル、Ｃ3〜Ｃ12−アルキニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキル、Ｃ2〜Ｃ16−アルキルであって１つの硫黄原子によって中断された前記アルキルまたはＮＲ'1Ｒ'2であり、
ｎが２である場合に、
Ｒ5は、Ｃ1〜Ｃ12−アルカンジイル、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス（Ｃ1〜Ｃ4−アルキレン）、Ｃ4〜Ｃ24−アルカンジイルであって１つ以上の酸素原子によって中断された前記アルカンジイル、Ｃ4〜Ｃ20−アルカンジイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンジイル、ピペラジン−Ｎ，Ｎ’−ビス（Ｃ1〜Ｃ4−アルキレン）またはＣ2〜Ｃ10−アルカンジイルであって１つの硫黄原子によって中断された前記アルカンジイルであり、
ｎは、１または２であり、
Ｒ1〜Ｒ4およびＲ6〜Ｒ9は、それぞれ互いに独立して、Ｈ、Ｃ1〜Ｃ12−アルキル、Ｃ3〜Ｃ10−シクロアルキル、Ｃ3〜Ｃ22−アルケニル、Ｃ1〜Ｃ12−アルコキシ、Ｃ1〜Ｃ12−アルキルスルファニル、ヒドロキシ−Ｃ1〜Ｃ8−アルキル、ハロゲン、ＮＲ''1Ｒ''2、ＮＯ2、ＣＮ、フェニル、フェニルオキシであるか、またはＲ1およびＲ2もしくはＲ2およびＲ3もしくはＲ3およびＲ4もしくはＲ6およびＲ7もしくはＲ7およびＲ8もしくはＲ8およびＲ9は、互いに結合されて、それらの２つの対応する炭素原子と一緒になって５員もしくは６員の脂環式の、芳香族のもしくは複素環式の環を形成し、かつ
Ｒ'1、Ｒ'2、Ｒ''1およびＲ''2は、それぞれ互いに独立して、Ｈ、Ｃ1〜Ｃ12−アルキル、Ｃ3〜Ｃ10−シクロアルキル、ヒドロキシ−Ｃ1〜Ｃ8−アルキル、Ｃ3〜Ｃ22−アルケニル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ12−アラルキル、カルボキシ−Ｃ1〜Ｃ12−アルキル、Ｃ1〜Ｃ12−アルコキシカルボニル−Ｃ1〜Ｃ12−アルキルもしくはカルボキシ−Ｃ6〜Ｃ10−アリールであるか、またはＲ'1およびＲ'2もしくはＲ''1およびＲ''2は、それらが結合される窒素原子と一緒になって、５員もしくは６員の脂環式の、芳香族のもしくは複素環式の環を形成する、前記組成物。
【請求項４】
請求項１から３までのいずれか１項に記載の組成物であって、式Ｉにおいて、
ｎが１である場合に、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ13−アラルキル、Ｃ2〜Ｃ22−アルケニル、Ｃ3〜Ｃ12−アルキニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキル、Ｃ2〜Ｃ16−アルキルであって１つの硫黄原子によって中断された前記アルキルまたはＮＲ'1Ｒ'2であり、
ｎが２である場合に、
Ｒ5は、Ｃ1〜Ｃ12−アルカンジイル、Ｃ4〜Ｃ24−アルカンジイルであって１つ以上の酸素原子によって中断された前記アルカンジイル、Ｃ4〜Ｃ20−アルカンジイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンジイル、ピペラジン−Ｎ，Ｎ’−ビス（Ｃ1〜Ｃ4−アルキレン）もしくはＣ2〜Ｃ10−アルカンジイルであって１つの硫黄原子によって中断された前記アルカンジイルであり、
ｎは、１または２であり、
Ｒ1〜Ｒ4からの２つの置換基およびＲ6〜Ｒ9からの２つの置換基はＨであり、かつＲ1〜Ｒ4およびＲ6〜Ｒ9からの他の残りの４つの置換基は、それぞれ互いに独立して、Ｈ、Ｃ1〜Ｃ12−アルキル、Ｃ3〜Ｃ10−シクロアルキル、Ｃ3〜Ｃ22−アルケニル、Ｃ1〜Ｃ12−アルコキシ、Ｃ1〜Ｃ12−アルキルスルファニル、ヒドロキシ−Ｃ1〜Ｃ8−アルキル、ハロゲン、ＮＲ''1Ｒ''2、ＮＯ2、ＣＮ、フェニル、フェニルオキシであり、かつ
Ｒ'1、Ｒ'2、Ｒ''1およびＲ''2は、それぞれ互いに独立して、Ｈ、Ｃ1〜Ｃ12−アルキル、Ｃ3〜Ｃ10−シクロアルキル、ヒドロキシ−Ｃ1〜Ｃ8−アルキル、Ｃ3〜Ｃ22−アルケニル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ12−アラルキル、カルボキシ−Ｃ1〜Ｃ12−アルキル、Ｃ1〜Ｃ12−アルコキシカルボニル−Ｃ1〜Ｃ12−アルキルもしくはカルボキシ−Ｃ6〜Ｃ10−アリールであるか、またはＲ'1およびＲ'2もしくはＲ''1およびＲ''2は、それらが結合される窒素原子と一緒になって、ピロリジン環、ピペリジン環もしくはモルホリン環を形成する、前記組成物。
【請求項５】
請求項１から４までのいずれか１項に記載の組成物であって、式Ｉにおいて、
ｎが１である場合に、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキルもしくはＣ1〜Ｃ8−アルコキシによって置換された前記アリール、Ｃ7〜Ｃ13−アラルキル、Ｃ2〜Ｃ22−アルケニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキルまたはＮＲ'1Ｒ'2であり、
Ｒ1〜Ｒ4からの３つの置換基およびＲ6〜Ｒ9からの２つの置換基はＨであり、かつＲ1〜Ｒ4およびＲ6〜Ｒ9からの他の残りの３つの置換基は、それぞれ互いに独立して、Ｈ、Ｃ1〜Ｃ12−アルキル、Ｃ1〜Ｃ12−アルコキシもしくはハロゲンであり、かつ
Ｒ'1およびＲ'2は、それぞれ互いに独立して、Ｈ、Ｃ1〜Ｃ12−アルキル、Ｃ3〜Ｃ10−シクロアルキル、Ｃ3〜Ｃ22−アルケニル、Ｃ6〜Ｃ10−アリールであって非置換であるか、もしくはＣ1〜Ｃ8−アルキルもしくはＣ1〜Ｃ8−アルコキシによって置換された前記アリール、Ｃ7〜Ｃ12−アラルキルであるか、またはＲ'1およびＲ'2は、それらが結合される窒素原子と一緒になって、ピロリジン環、ピペリジン環もしくはモルホリン環を形成する、前記組成物。
【請求項６】
請求項１から５までのいずれか１項に記載の組成物であって、前記有機材料が、ポリオレフィンもしくはそのコポリマー、ポリスチレンもしくはそのコポリマーまたはポリウレタンもしくはそのコポリマーであるポリマーである前記組成物。
【請求項７】
請求項１から６までのいずれか１項に記載の組成物であって、成分ｂ）は、成分ａ）の質量に対して０．０００５％〜１０％の量で含まれている前記組成物。
【請求項８】
請求項１から７までのいずれか１項に記載の組成物であって、成分ｃ）として更なる添加剤を含む前記組成物。
【請求項９】
請求項８に記載の組成物であって、成分ｃ）として、ホスファイトもしくはホスホナイト、酸捕捉剤、フェノール系酸化防止剤またはアミン系酸化防止剤である更なる添加剤を含む前記組成物。
【請求項１０】
請求項８または９に記載の組成物であって、
ａ）請求項１に定義される酸化的分解、熱的分解または光誘発性分解を受けやすい有機材料と、
ｂ）請求項１に定義される式Ｉの化合物と、
ｃ）フェノール系酸化防止剤またはホスファイトもしくはホスホナイトである更なる添加剤と、
を含む前記組成物。
【請求項１１】
請求項８から１０までのいずれか１項に記載の組成物であって、成分ｃ）が、テトラキス［β−（３，５−ジ−ｔ−ブチル−４−ヒドロキシフェニル）プロピオニルオキシメチル］メタンまたはステアリル β−（３，５−ジ−ｔ−ブチル−４−ヒドロキシフェニル）プロピオネートである前記組成物。
【請求項１２】
請求項８から１０までのいずれか１項に記載の組成物であって、成分ｃ）がトリス−（２，４−ジ−ｔ−ブチル）ホスファイトである前記組成物。
【請求項１３】
請求項８から１２までのいずれか１項に記載の組成物であって、成分ｂ）の成分ｃ）に対する質量比が、４：１〜１：２０であり、かつ成分ｂ）および成分ｃ）の合わせた量は、成分ａ）の質量に対して８０％未満である前記組成物。
【請求項１４】
請求項８から１３までのいずれか１項に記載の組成物であって、成分ｄ）として、ホスファイトもしくはホスホナイト、酸捕捉剤、フェノール系酸化防止剤またはアミン系酸化防止剤である第二の更なる添加剤を含むが、但し、成分ｄ）が成分ｃ）とは異なる物質である前記組成物。
【請求項１５】
請求項８から１０、１３または１４のいずれか１項に記載の組成物であって、
ａ）請求項１に定義される酸化的分解、熱的分解または光誘発性分解を受けやすい有機材料と、
ｂ）請求項１に定義される式Ｉの化合物と、
ｃ）フェノール系酸化防止剤である更なる添加剤と、
ｄ）ホスファイトもしくはホスホナイトである第二の更なる添加剤と、
を含む前記組成物。
【請求項１６】
請求項１５に記載の組成物であって、成分ｃ）が、テトラキス［β−（３，５−ジ−ｔ−ブチル−４−ヒドロキシフェニル）プロピオニルオキシメチル］メタンまたはステアリル β−（３，５−ジ−ｔ−ブチル−４−ヒドロキシフェニル）プロピオネートである前記組成物。
【請求項１７】
請求項１５または１６に記載の組成物であって、成分ｄ）がトリス−（２，４−ジ−ｔ−ブチル）ホスファイトである前記組成物。
【請求項１８】
請求項１５から１７までのいずれか１項に記載の組成物であって、成分ｃ）が、テトラキス［β−（３，５−ジ−ｔ−ブチル−４−ヒドロキシフェニル）−プロピオニルオキシメチル］メタンまたはステアリル β−（３，５−ジ−ｔ−ブチル−４−ヒドロキシフェニル）−プロピオネートであり、かつ成分ｄ）が、トリス−（２，４−ジ−ｔ−ブチル）ホスファイトである前記組成物。
【請求項１９】
請求項１に定義される酸化的分解、熱的分解もしくは光誘発性分解を受けやすい有機材料の保護方法であって、請求項１に定義される有機材料に対して、請求項１に定義される式Ｉの化合物を導入または適用するステップを含む前記方法。
【請求項２０】
請求項１９に記載の方法であって、前記有機材料がポリマーであり、かつ式Ｉの化合物を、前記有機材料中に導入するステップを含み、かつ部分的もしくは完全な導入は、１３５℃〜３５０℃の温度で行われる前記方法。
【請求項２１】
請求項１に定義される式Ｉの化合物の、請求項１に定義される酸化的分解、熱的分解もしくは光誘発性分解を受けやすい有機材料を、酸化、熱もしくは光による分解に対して安定化するための使用。
【請求項２２】
式Ｉ
【化２】
2015512454.tif 000042
［式中、
ｎは、１であり、
Ｒ5は、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシもしくはＮＲ'1Ｒ'2であり、
Ｒ1〜Ｒ4からの３つの置換基およびＲ6〜Ｒ9からの２つの置換基は、Ｈであり、かつＲ1〜Ｒ4およびＲ6〜Ｒ9からの他の残りの３つの置換基は、それぞれ互いに独立して、Ｈ、Ｃ1〜Ｃ12−アルキル、Ｃ1〜Ｃ12−アルコキシもしくはハロゲンであり、かつ
Ｒ'1およびＲ'2は、それぞれ互いに独立して、Ｈ、Ｃ1〜Ｃ12−アルキル、Ｃ3〜Ｃ10−シクロアルキル、Ｃ3〜Ｃ22−アルケニル、Ｃ6〜Ｃ10−アリール、Ｃ7〜Ｃ12−アラルキルであるか、または
Ｒ'1およびＲ'2は、それらが結合される窒素原子と一緒になって、ピロリジン環、ピペリジン環もしくはモルホリン環を形成するが、但し、Ｒ'1およびＲ'2は、同時にＣ1−アルキルではない］の化合物。
【請求項２３】
添加剤組成物であって、
ｂ）請求項１に定義される式Ｉの化合物と、
ｃ）ホスファイトもしくはホスホナイト、酸捕捉剤、フェノール系酸化防止剤またはアミン系酸化防止剤である更なる添加剤と、
を含む前記組成物。
【請求項２４】
請求項２３に記載の添加剤組成物であって、成分ｃ）が、フェノール系酸化防止剤またはホスファイトもしくはホスホナイトである前記組成物。
【請求項２５】
請求項２３または２４に記載の添加剤組成物であって、成分ｃ）が、テトラキス［β−（３，５−ジ−ｔ−ブチル−４−ヒドロキシフェニル）−プロピオニルオキシメチル］メタン、ステアリル β−（３，５−ジ−ｔ−ブチル−４−ヒドロキシフェニル）−プロピオネートまたはトリス−（２，４−ジ−ｔ−ブチル）ホスファイトである前記組成物。
【請求項２６】
請求項２３または２４に記載の添加剤組成物であって、
ｂ）請求項１に定義される式Ｉの化合物と、
ｃ）フェノール系酸化防止剤である更なる添加剤と、
ｄ）ホスファイトもしくはホスホナイトである第二の更なる添加剤と、
を含む前記組成物。
【請求項２７】
請求項２６に記載の添加剤組成物であって、成分ｃ）が、テトラキス［β−（３，５−ジ−ｔ−ブチル−４−ヒドロキシフェニル）プロピオニルオキシメチル］メタンまたはステアリル β−（３，５−ジ−ｔ−ブチル−４−ヒドロキシフェニル）プロピオネートである前記組成物。
【請求項２８】
請求項２６または２７に記載の添加剤組成物であって、成分ｄ）がトリス−（２，４−ジ−ｔ−ブチル）ホスファイトである前記組成物。
【請求項２９】
請求項２６から２８までのいずれか１項に記載の添加剤組成物であって、成分ｃ）が、テトラキス［β−（３，５−ジ−ｔ−ブチル−４−ヒドロキシフェニル）−プロピオニルオキシメチル］メタンまたはステアリル β−（３，５−ジ−ｔ−ブチル−４−ヒドロキシフェニル）−プロピオネートであり、かつ成分ｄ）が、トリス−（２，４−ジ−ｔ−ブチル）ホスファイトである前記組成物。
【発明の詳細な説明】
【技術分野】
【０００１】
有機材料は、熱、光および／または酸化によって誘発されうる分解を受けやすい。かかる分解を減らすために、安定化剤の導入または添加に関する多くの解決策が提案されている。
【０００２】
依然として、熱、光および／または酸化の有害な影響に対する有機材料の安定化に向けた更なる技術的な解決策が必要とされている。
【０００３】
Annali di Chemica, 64, 1974, 第421〜424頁は、アントラニル酸アミドとフタルアルデヒド酸との縮合による６，６ａ−ジヒドロ−イソインドロ［２，１−ａ］キナゾリン−５，１１−ジオンの合成を開示している。更に、２−アミノ−Ｎ−メチル−ベンザミドおよびフタルアルデヒド酸の縮合による６−メチル−６，６ａ−ジヒドロ−イソインドロ［２，１−ａ］キナゾリン−５，１１−ジオンの合成が開示されている。
【０００４】
Annali di Chemica, 64, 1974, 第445〜453頁は、２−アミノ−Ｎ−ヒドロキシ−ベンザミドとフタルアルデヒド酸との縮合による６−ヒドロキシ−６，６ａ−ジヒドロ−イソインドロ［２，１−ａ］キナゾリン−５，１１−ジオン（CAS番号57560-87-9）の合成を開示している。
【０００５】
Russian Chemical Bulletin, International Edition, 2008, 第57巻, 11, 第2340〜2348頁は、６−アミノ−６，６ａ−ジヒドロ−イソインドロ［２，１−ａ］キナゾリン−５，１１−ジオン、６−ジメチルアミノ−６，６ａ−ジヒドロ−イソインドロ［２，１−ａ］キナゾリン−５，１１−ジオンおよびＮ−（５，１１−ジオキソ−６ａ，１１−ジヒドロ−５Ｈ−イソインドロ［２，１−ａ］キナゾリン−６−イル）アセトアミドの合成を開示している。
【０００６】
Chemical Communications, 2011, 47, 第5010〜5012頁は、３成分反応を開示しており、その反応によりイソインドロ［２，１−ａ］キナゾリン−５，１１−ジオン誘導体が得られる。これらの得られた誘導体の幾つかは、腫瘍壊死因子αのインヒビターとして作用し、それは、炎症応答に関与する主要なサイトカインメディエータである。
【０００７】
US-A-2009/0163545は、とりわけ、真核細胞の寿命を変更する能力について化合物をスクリーニングするアッセイのプロトコールを開示している。該アッセイでは、試験される化合物は、ヘテロポリサッカライド、７０％までのアガロースおよび３０％までのアガロペクチンを含有する寒天、ポリペプチド様物をペプトンおよびグルコース中で含む水溶液と接触される。とりわけ、以下の特定のイソインドロ［２，１−ａ］キナゾリン誘導体がスクリーニングされたと報告されている：（Ｓ）−６ａ−６−フェニル−６，６ａ−ジヒドロ−イソインドロ［２，１−ａ］キナゾリン−５，１１−ジオン（CAS番号1164490-21-4）、６−ｏ−トリル−６，６ａ−ジヒドロ−イソインドロ［２，１−ａ］キナゾリン−５，１１−ジオン（CAS番号375834-34-7）、６−（４−フルオロ−フェニル）−９，１０−ジメトキシ−６，６ａ−ジヒドロ−イソインドロ［２，１−ａ］キナゾリン−５，１１−ジオン（CAS番号375829-57-5）、９，１０−ジメトキシ−６−フェニル−６，６ａ−ジヒドロ−イソインドロ［２，１−ａ］キナゾリン−５，１１−ジオン（CAS番号374771-80-9）、６−フラン−２−イルメチル−６，６ａ−ジヒドロ−イソインドロ［２，１−ａ］キナゾリン−５，１１−ジオン（CAS番号383149-01-7）、６−（２−フルオロ−フェニル）−６，６ａ−ジヒドロ−イソインドロ［２，１−ａ］キナゾリン−５，１１−ジオン（CAS番号374914-81-5）および６−ヒドロキシ−６，６ａ−ジヒドロ−イソインドロ［２，１−ａ］キナゾリン−５，１１−ジオン（CAS番号57560-87-9）。
【０００８】
ここで、イソインドロ［２，１−ａ］キナゾリン誘導体の特定の群は、熱、光および／または酸化による分解に対して有機材料を安定化するために適していることが判明した。
【０００９】
本発明は、
ａ）酸化的分解、熱的分解もしくは光誘発性分解を受けやすい有機材料であって、ポリマー、オリゴヒドロキシ化合物、ワックス、脂肪もしくは鉱油であるが、但し、前記ポリマーは、ポリペプチド、寒天もしくは寒天の成分ではなく、かつ前記オリゴヒドロキシ化合物は、グルコースもしくは寒天の成分ではない前記有機材料と、
ｂ）式Ｉ
【化１】
2015512454.tif 000003
［式中、
ｎが１の場合に、
Ｒ5は、Ｈ、Ｃ1〜Ｃ30−アルキル、Ｃ3〜Ｃ10−シクロアルキル、Ｃ6〜Ｃ10−アリールであって非置換もしくはＣ1〜Ｃ8−アルキル、Ｃ1〜Ｃ8−アルコキシ、ハロゲンもしくは１つのフェニルによって置換された前記アリール、Ｃ7〜Ｃ12−アラルキル、Ｃ2〜Ｃ22−アルケニル、Ｃ3〜Ｃ12−アルキニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ12−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキル、Ｃ2〜Ｃ16−アルキルであって１つの硫黄原子によって中断された前記アルキルまたはＮＲ’1Ｒ’2であり、
ｎが２の場合に、
Ｒ5は、Ｃ1〜Ｃ12−アルカンジイル、Ｃ6〜Ｃ14−アリーレン、Ｃ4〜Ｃ8−シクロアルカン−ビス−（Ｃ1〜Ｃ4−アルキレン）、Ｃ6〜Ｃ14−アレーン−ビス−（Ｃ1〜Ｃ4−アルキレン）、Ｃ4〜Ｃ24−アルカンジイルであって１つ以上の酸素原子によって中断された前記アルカンジイル、Ｃ4〜Ｃ20−アルカンジイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンジイル、ピペラジン−Ｎ，Ｎ’−ビス−（Ｃ1〜Ｃ4−アルキレン）またはＣ4〜Ｃ10−アルカンジイルであって１つの硫黄原子によって中断された前記アルカンジイルであり、
ｎが３の場合に、
Ｒ5は、Ｃ5〜Ｃ12−アルカントリイル、Ｃ5〜Ｃ24−アルカントリイルであって１つ以上の酸素原子によって中断された前記アルカントリイルまたはＣ5〜Ｃ24−アルカントリイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカントリイルであり、
ｎが４の場合に、
Ｒ5は、Ｃ5〜Ｃ24−アルカンテトライル、Ｃ6〜Ｃ24−アルカンテトライルであって１つ以上の酸素原子によって中断された前記アルカンテトライルまたはＣ6〜Ｃ24−アルカンテトライルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンテトライルであり、
ｎは、１、２、３または４であり、
Ｒ1〜Ｒ4およびＲ6〜Ｒ9は、それぞれ互いに独立して、Ｈ、Ｃ1〜Ｃ12−アルキル、Ｃ3〜Ｃ10−シクロアルキル、Ｃ3〜Ｃ22−アルケニル、Ｃ1〜Ｃ12−アルコキシ、Ｃ1〜Ｃ12−アルキルスルファニル、ヒドロキシ−Ｃ1〜Ｃ8−アルキル、ハロゲン、ＮＲ’’1Ｒ’’2、ＮＯ2、ＣＮ、フェニル、フェニルオキシであるか、またはＲ1およびＲ2またはＲ2およびＲ3またはＲ3およびＲ4またはＲ6およびＲ7またはＲ7およびＲ8またはＲ8およびＲ9は、それらが結合される２つの対応する炭素原子と一緒に共に結合して、５員もしくは６員の脂環式の、芳香族のもしくは複素環式の環を形成し、かつ
Ｒ’1、Ｒ’2、Ｒ’’1およびＲ’’2は、それぞれ互いに独立して、Ｈ、Ｃ1〜Ｃ12−アルキル、Ｃ3〜Ｃ10−シクロアルキル、ヒドロキシ−Ｃ1〜Ｃ8−アルキル、Ｃ3〜Ｃ22−アルケニル、Ｃ6〜Ｃ10−アリールであって非置換もしくはＣ1〜Ｃ8−アルキル、Ｃ1〜Ｃ8−アルコキシ、ハロゲンもしくは１つのフェニルによって置換された前記アリール、Ｃ7〜Ｃ12−アラルキル、カルボキシ−Ｃ1〜Ｃ12−アルキル、Ｃ1〜Ｃ12−アルコキシカルボニル−Ｃ1〜Ｃ12−アルキルもしくはカルボキシ−Ｃ6〜Ｃ10−アリールであるか、またはＲ’1およびＲ’2またはＲ’’1およびＲ’’2は、それらが結合される窒素原子と一緒になって、５員もしくは６員の脂環式の、芳香族のもしくは複素環式の環を形成する］の化合物と、
を含む組成物に関する。
【００１０】
式Ｉの化合物は、少なくとも１つの不斉炭素原子、すなわちイソインドロ［２，１−ａ］キナゾリン誘導体の６ａ位にある炭素原子を有し、それによりエナンチオマーがもたらされる。本発明は、これらのエナンチオマーのいずれか１つまたはそれらの混合物に関する。式Ｉでの置換基の幾つかの組み合わせは、少なくとも２つの不斉炭素原子の存在をもたらし、それによりジアステレオマーがもたらされる。本発明は、これらのジアステレオマーのいずれか１つまたはそれらの混合物に関する。
【００１１】
Ｃ1〜Ｃ30−アルキルは、直鎖状または分枝鎖状であり、例えばメチル、エチル、ｎ−プロピル、１−メチル−エチル、ｎ−ブチル、１−メチル−プロピル、２−メチル−プロピル、１，１−ジメチル−エチル、ｎ−ペンチル、１−メチル−ブチル、３−メチル−ブチル、ｎ−ヘキシル、１−メチル−ペンチル、２−メチル−ペンチル、４−メチル−ペンチル、２−エチル−ブチル、ｎ−ヘプチル、１−メチル−ヘキシル、ｎ−オクチル、１−メチル−ヘプチル、２−エチル−ヘキシル、５，５−ジメチル−ヘキシル、１，１，３，３−テトラメチル−ブチル、ｎ−ノニル、２−エチル−ヘプチル、ｎ−デシル、ウンデシル、ｎ−ドデシル、トリデシル、テトラデシル、ペンタデシル、ｎ−ヘキサデシル、ｎ−オクタデシルまたはベヘニルである。好ましくは、Ｃ1〜Ｃ18−アルキル、特にＣ1〜Ｃ12−アルキル、殊にＣ1〜Ｃ8−アルキル、非常に具体的にはＣ1〜Ｃ4−アルキルである。
【００１２】
Ｃ3〜Ｃ10−シクロアルキルは、非置換またはＣ1〜Ｃ4−アルキルによって置換されており、例えばシクロブチル、シクロペンチル、３，４−ジメチル−シクロペンチル、シクロヘキシル、４−メチル−シクロヘキシル、４−（１−メチルエチル）−シクロヘキシル、４−（１，１−ジメチルエチル）−シクロヘキシル、３，５−ジメチル−シクロヘキシル、５−メチル−２−（１−メチル−エチル）−シクロヘキシル、シクロヘプチルまたはシクロオクチルである。好ましくは、Ｃ5〜Ｃ7−シクロアルキル、特にシクロヘキシルである。
【００１３】
Ｃ6〜Ｃ10−アリールであって非置換もしくはＣ1〜Ｃ8−アルキル、Ｃ1〜Ｃ8−アルコキシ、ハロゲンもしくは１つのフェニルによって置換された前記アリールは、例えばフェニル、２−メチル−フェニル、３−メチル−フェニル、４−メチル−フェニル、２，４−ジメチル−フェニル、３，５−ジメチル−フェニル、４−（１，１−ジメチルエチル）−フェニル、４−（１，１，３，３−テトラメチルペンチル）−フェニル、ナフタレン−１−イル、ナフタレン−２−イル、６−メチル−ナフタレン−２−イル、４−フェニル−フェニル、２−メトキシ−フェニル、３−メトキシ−フェニル、４−メトキシ−フェニル、２−エトキシフェニル、３−エトキシ−フェニル、３−（ｎ−プロポキシ）−フェニル、４−（１，１−ジメチルエトキシ）−フェニル、２−クロロ−フェニル、３−クロロフェニル、４−クロロフェニル、２−クロロ−４−メチルフェニルである。好ましくは、Ｃ6〜Ｃ10−アリールであって非置換もしくはＣ1〜Ｃ8−アルキルもしくはＣ1〜Ｃ8−アルコキシによって置換された前記アリールである。特に好ましくは、非置換もしくはＣ1〜Ｃ8−アルキルによって置換されたフェニルである。特に好ましくはフェニルである。
【００１４】
Ｃ7〜Ｃ13−アラルキルは、例えばベンジル、４−メチル−ベンジル、２−フェニル−エチル、３，５−ジメチルベンジル、１−フェニル−１，１−ジメチル−メチル、３−フェニル−プロピル、３−フェニル−２−メチル−プロピル、３，５−ジ−ｔ−ブチル−ベンジルまたは４−フェニル−フェニル−メチルである。好ましくはベンジルである。
【００１５】
Ｃ2〜Ｃ22−アルケニルは、直鎖状もしくは分枝鎖状であり、例えばビニル、アリル、Ｚ−もしくはＥ−ブタ−２−エン−イル、Ｚ−もしくはＥ−ブタ−３−エン−イル、Ｚ−もしくはＥ−ペンタ−２−エン−イル、ペンタ−４−エン−イル、Ｚ−もしくはＥ−２−メチル−ブタ−２−エン−イル、Ｚ−もしくはＥ−３−メチル−ブタ−３−エン−イル、Ｚ−もしくはＥ−ヘキサ−１−エン−イル、Ｚ−もしくはＥ−ヘキサデカ−９−エン−イルまたはＺ−もしくはＥ−オクタデカ−９−エン−イル、（９Ｚ，１２Ｚ）−オクタデカ−９，１２−ジエン−イル、（９Ｚ，１２Ｚ，１５Ｚ）−オクタデカ−９，１２，１５−トリエン−イル、（１３Ｚ）−ドコサ−１３−エン−イルまたは（１３Ｅ）−ドコセン−イルである。好ましくはアリルである。
【００１６】
Ｃ3〜Ｃ12−アルキニルは、直鎖状または分枝鎖状であり、例えばプロパルギル、ブタ−２−イン−イルまたはウンデカ−１１−イン−イルである。
【００１７】
Ｃ1〜Ｃ30−アルコキシは、直鎖状または分枝鎖状であり、例えばメトキシ、エトキシ、ｎ−プロポキシ、１−メチル−エトキシ、ｎ−ブトキシ、１−メチル−プロポキシ、１，１−ジメチル−エトキシ、ｎ−ペントキシ、２−メチル−ペントキシ、２−エチル−ブトキシ、１−メチル−ヘキソキシ、ｎ−オクトキシ、１−メチル−ヘプトキシ、２−エチル−ヘキソキシ、１，１，３，３−テトラメチル−ブトキシ、２−エチル−ヘプチルオキシ、ｎ−デシルオキシ、ウンデシルオキシ、ｎ−ドデシルオキシ、トリデシルオキシ、テトラデシルオキシ、ペンタデシルオキシ、ｎ−ヘキサデシルオキシ、ｎ−オクタデシルオキシまたはベヘニルオキシである。好ましくは、Ｃ1〜Ｃ18−アルコキシ、特にＣ1〜Ｃ12−アルコキシ、殊にＣ1〜Ｃ8−アルコキシ、非常に具体的にはＣ1〜Ｃ4−アルコキシである。特に好ましくはメトキシおよびｎ−プロポキシである。
【００１８】
Ｃ3〜Ｃ10−シクロアルキルオキシは、非置換またはＣ1〜Ｃ4−アルキルによって置換されており、例えばシクロプロピルオキシ、シクロブチルオキシ、シクロペンチルオキシ、３，４−ジメチル−シクロペンチルオキシ、シクロヘキシルオキシ、４−メチル−シクロヘキシルオキシ、４−（１，１−ジメチルエチル）−シクロヘキシルオキシ、３，５−ジメチル−シクロヘキシルオキシ、シクロヘプチルオキシまたはシクロオクチルオキシである。好ましくは、Ｃ5〜Ｃ7−シクロアルキルオキシ、特にシクロヘキシルオキシである。
【００１９】
Ｃ6〜Ｃ12−アリールオキシは、非置換またはＣ1〜Ｃ4−アルキルによって置換されており、例えばフェノキシ、２−メチル−フェノキシ、３−メチル−フェノキシ、４−メチル−フェノキシ、２，４−ジメチル−フェノキシ、３，５−ジメチル−フェノキシ、４−（１，１−ジメチルエチル）−フェノキシ、４−（１，１，３，３−テトラメチルペンチル）−フェノキシまたは４−フェニル−フェノキシである。好ましくはフェノキシである。
【００２０】
Ｃ7〜Ｃ13−アラルキルオキシは、非置換またはＣ1〜Ｃ4−アルキルによって置換されており、例えばベンジルオキシ、４−メチル−ベンジルオキシ、２−フェニル−エチルオキシ、３，５−ジメチルベンジルオキシ、１−フェニル−１，１−ジメチル−メチルオキシ、３−フェニル−プロピルオキシ、３，５−ジ−ｔ−ブチル−ベンジルまたは４−フェニル−フェニル−メチルである。好ましくはベンジルオキシである。
【００２１】
ヒドロキシ−Ｃ1〜Ｃ8−アルキルは、直鎖状または分枝鎖状であり、例えばヒドロキシメチル、１−ヒドロキシエチル、２−ヒドロキシエチル、１−ヒドロキシ−１−メチルエチル、２−ヒドロキシ−１−メチルエチル、３−ヒドロキシ−プロピル、２−ヒドロキシ−ブチル、４−ヒドロキシ−ブチル、２−ヒドロキシ−２−メチル−ブチルまたは２，３−ジヒドロキシ−プロピルである。好ましくは２−ヒドロキシエチルまたは２−ヒドロキシ−１−メチルエチルである。
【００２２】
カルボキシ−Ｃ1〜Ｃ12−アルキルは、直鎖状または分枝鎖状であり、例えばカルボキシメチル、２−カルボキシエチル、２−カルボキシ−２−メチルエチル、３−カルボキシプロピル、４−カルボキシブチルまたは５−カルボキシペンチルである。好ましくは、カルボキシメチルまたは２−カルボキシエチルである。
【００２３】
Ｃ1〜Ｃ12−アルコキシ−カルボニル−Ｃ1〜Ｃ12−アルキルは、直鎖状または分枝鎖状であり、例えばメトキシ−カルボニル−メチル、エトキシ−カルボニル−メチル、２−（エトキシ−カルボニル）−エチル、２−（メトキシ−カルボニル）−２−メチルエチル、２−（１，１−ジメチルエトキシ−カルボニル）−２−メチルエチルまたは２−エチルヘキシル−カルボニル−エチルである。好ましくは２−（エトキシ−カルボニル）−エチルである。
【００２４】
Ｃ2〜Ｃ30−アルキルであって１つ以上の酸素原子によって中断された前記アルキルは、直鎖状または分枝鎖状であり、例えばメトキシ−メチル、２−メトキシ−エチル、２−エトキシ−エチル、２−（２−メトキシ−エトキシ）−エチル、２−ｎ−ブトキシ−エチル、２−［２−（２−メトキシ−エトキシ）−エトキシ］−エチル、２−［２−［２−（２−メトキシ−エトキシ）−エトキシ］−エトキシ］−エチル、２−（２−メトキシ−１−メチル−エトキシ）−１−メチル−エチル、３−（ｎ−プロポキシ）−プロピル、２−［２−［２−（２−ｎ−ブトキシ−エトキシ）−エトキシ］−エトキシ］−エチル、２−［２−（２−ｎ−ブトキシ−２−メチル−エトキシ）−２−メチル−エトキシ］−２−メチル−エチルまたは２−［（２−ｎ−ラウリル）−エトキシ］−エチルである。好ましくは、２−メトキシ−エチルまたは２−エトキシ−エチルである。
【００２５】
Ｃ2〜Ｃ16−アルキルであって１つの硫黄原子によって中断された前記アルキルは、直鎖状または分枝鎖状であり、例えば２−（メチル−スルファニル）−エチル、３−チアウンデシルまたは３−チアペンタデシルである。
【００２６】
ハロゲンは、例えば塩素原子、臭素原子またはヨウ素原子である。好ましくは塩素原子である。
【００２７】
Ｃ1〜Ｃ12−アルカンジイルは、直鎖状または分枝鎖状であり、例えばエチレン、１−メチル−エタン−１，２−ジイル、ｎ−プロピレン、ｎ−ブチレン、２−メチル−ブタン−１，４−ジイル、ヘキサメチレンまたはデカン−１，１０−ジイルである。
【００２８】
Ｃ4〜Ｃ8−シクロアルキレンは、例えばシクロペンタン−１，２−ジイル、シクロペンタン−１，３−ジイル、シクロヘキサン−１，４−ジイル、シクロヘキサン−１，２−ジイル、シクロオクタン−１，２−ジイルまたはシクロヘプタン−１，３−ジイルである。
【００２９】
Ｃ6〜Ｃ14−アリーレンは、例えば１，３−フェニレン、１，４−フェニレン、２，３−ジメチル−ベンゼン−１，４−ジイル、ビフェニル−４，４’−ジイル、ナフタレン−２，６−ジイルまたはナフタレン−１，４−ジイルである。
【００３０】
Ｃ4〜Ｃ8−シクロアルカン−ビス−（Ｃ1〜Ｃ4−アルキレン）は、例えばシクロペンタン−１，３−ビスメチレン、シクロヘキサン−１，４−ビスメチレン、シクロヘキサン−１，３−ビスメチレン、シクロヘキサン−１，４−ビスエチレンまたはシクロヘキサン−１，４−ビス（１−メチル−エタン−１，２−ジイル）である。
【００３１】
Ｃ6〜Ｃ14−アレーン−ビス−（Ｃ1〜Ｃ4−アルキレン）は、直鎖状または分枝鎖状であり、例えばベンゼン−１，３−ビスメチレン、ベンゼン−１，４−ビスメチレン、ナフタリン−１，４−ビスメチレン、ナフタリン−２，６−ビスメチレン、５−メチル−ベンゼン−１，３−ビスメチレン、５−ｔ−ブチル−ベンゼン−１，３−ビスメチレン、ベンゼン−１，４−ビスエチレン、ベンゼン−１，４−ビス−（１−メチル−エタン−１，２−ジイル）またはビフェニル−４，４’−ビスメチレンである。
【００３２】
Ｃ4〜Ｃ24−アルカンジイルであって、１つ以上の酸素原子によって中断された前記アルカンジイルは、直鎖状または分枝鎖状であり、例えばエトキシ−エタン−２’，１−ジイル、−（ＣＨ2ＣＨ2−Ｏ）2−ＣＨ2ＣＨ2−、−（ＣＨ2ＣＨ2−Ｏ）3−ＣＨ2ＣＨ2−、−ＣＨ（ＣＨ3）ＣＨ2−Ｏ−ＣＨ（ＣＨ3）ＣＨ2−、−［ＣＨ（ＣＨ3）ＣＨ2−Ｏ］2−ＣＨ（ＣＨ3）ＣＨ2−、−ＣＨ2ＣＨ2ＣＨ2ＣＨ2−Ｏ−ＣＨ2ＣＨ2ＣＨ2ＣＨ2−または−（ＣＨ2ＣＨ2ＣＨ2ＣＨ2−Ｏ）2−ＣＨ2ＣＨ2ＣＨ2ＣＨ2−である。好ましくは、エトキシ−エタン−２’，１−ジイルまたは−（ＣＨ2ＣＨ2−Ｏ）2−ＣＨ2ＣＨ2−である。
【００３３】
Ｃ4〜Ｃ20−アルカンジイルであって、１つ以上の−ＮＨ−、−Ｎ（Ｃ1〜Ｃ8−アルキル）−または−Ｎ（ヒドロキシ−Ｃ1〜Ｃ8−アルキル）−によって中断された前記アルカンジイルは、直鎖状または分枝鎖状であり、例えば３−アザ−ペンタン−１，５−ジイル、４−アザヘプタン−１，７−ジイル、−ＣＨ2ＣＨ2−ＮＨ−ＣＨ2ＣＨ2−ＮＨ−ＣＨ2ＣＨ2−、−ＣＨ2−Ｃ（ＣＨ3）Ｈ−ＮＨ−ＣＨ2−ＣＨ2−ＮＨ−Ｃ（ＣＨ3）Ｈ−ＣＨ2−、−ＣＨ2ＣＨ2−ＮＨ−ＣＨ2ＣＨ2ＣＨ2−ＮＨ−ＣＨ2ＣＨ2−、−ＣＨ2−ＣＨ2−ＣＨ2−ＮＨ−ＣＨ2−ＣＨ2−ＮＨ−ＣＨ2−ＣＨ2−ＣＨ2−、３−メチル−３−アザペンタン−１，５−ジイル、３−エチル−３−アザヘキサン−１，６−ジイル、５−（２−ヒドロキシエチル）−５−アザノナン−１，９−ジイル、４−（２−ヒドロキシエチル）−４−アザヘプタンまたは５，８−ジメチル−５，８−ジアザドデカン−１，１２−ジイルである。
【００３４】
ピペラジン−Ｎ，Ｎ’−ビス−（Ｃ1〜Ｃ4−アルキレン）は、直鎖状または分枝鎖状であり、例えば２−［４−（２−アミノ−エチル）ピペラジン−１−イル］−エタンアミン−１，２’’−ジイルである。
【００３５】
Ｃ2〜Ｃ10−アルカンジイルであって１つの硫黄原子によって中断された前記アルカンジイルは、直鎖状または分枝鎖状であり、例えばチオ−ビスメチレン、２−（メチルスルファニル）−エチル−１，１’−ジイル、２−（エチルスルファニル）−エチル−１，２’−ジイル、３−（プロピルスルファニル）−プロピル−１，３’−ジイル、−ＣＨ（ＣＨ3）ＣＨ2−Ｓ−ＣＨ（ＣＨ3）−ＣＨ2−または−ＣＨ（ＣＨ3）ＣＨ2−Ｓ−ＣＨ2−ＣＨ（ＣＨ3）−である。
【００３６】
Ｃ5〜Ｃ12−アルカントリイルは、直鎖状または分枝鎖状であり、例えば２，２−ジメチル−プロパン−１，３，１’−トリイル、３−（エチル）−ペンタン−１，５，２’−トリイルまたは４−メチル−４−（プロピル）−ヘプタン−１，７，３’−トリイルである。
【００３７】
Ｃ4〜Ｃ24−アルカントリイルであって、１つ以上の−ＮＨ−、−Ｎ（Ｃ1〜Ｃ8−アルキル）−または−Ｎ（ヒドロキシ−Ｃ1〜Ｃ8−アルキル）−によって中断された前記アルカントリイルは、直鎖状または分枝鎖状であり、例えば３−エチル−３−アザペンタン−１，５，２’−トリイルまたは４−プロピル−４−アザヘプタン−１，７，３’−トリイルである。
【００３８】
Ｃ5〜Ｃ24−アルカンテトライルは、直鎖状または分枝鎖状であり、例えば２，２−ジメチル−プロパン−１，３，１’，１’’−テトライル、３，３−ジエチル−ペンタン−１，５，２’，２’’−テトライルまたは４，４−ジプロピル−ヘプタン−１，７，３’，３’’−テトライルである。
【００３９】
Ｃ1〜Ｃ12−アルキルスルファニルは、直鎖状または分枝鎖状であり、例えばメチルスルファニル、エチルスルファニル、ｎ−ブチルスルファニル、１，１−ジメチルエチルスルファニル、ｎ−オクチルスルファニルまたはｎ−ドデシルスルファニルである。
【００４０】
５員または６員の複素環式の環は、例えばピロリジン、ピペリジン、アゼパン、モルホリンまたは２，６−ジメチル−モルホリンである。
【００４１】
本願発明の詳細な説明において酸化的分解、熱的分解もしくは光誘発性分解を受けやすい有機材料が参照される場合に、この有機材料は、ポリマー、オリゴヒドロキシ化合物、ワックス、脂肪もしくは鉱油であるが、但し、前記ポリマーは、ポリペプチド、寒天もしくは寒天の成分ではなく、かつ前記オリゴヒドロキシ化合物は、グルコースまたは寒天の成分ではないと理解される。
【００４２】
ポリマーは、本願において経済協力開発機構に従って定義され、かつ１種以上のモノマー単位の配列によって特徴付けられ、かつ単純重量過半数で、少なくとも３つのモノマー単位を含みそれらが少なくとも１つの他のモノマー単位もしくは他の反応物と共有結合されているモノマーを含み、かつ単純重量過半数を下回って、同じ分子量の分子からなる分子からなる物質である。かかる分子は、分子量の範囲にわたり分布せねばならず、その際、分子量の差は、モノマー単位の数における差が主たる原因である。この定義の内容においては、モノマー単位は、ポリマー中の反応された形のモノマーを意味する。
【００４３】
ポリペプチドは、一般式Ｈ2Ｎ−ＣＨ（置換基）−ＣＯＯＨのα−アミノ酸の重縮合によって得られる特定のポリマーまたはそれらのコポリマーであり、その際、ポリマー中の縮合されたα−アミノ酸の含有率は、該ポリマーの質量の少なくとも５０％である。
【００４４】
寒天は、藻類の細胞壁由来の天然産物である。それは、ゲル化アガロース（７０質量％まで）および非ゲル化アガロペクチン（３０質量％まで）を含む混合物である。アガロース（CAS番号9012-36-6）は、Ｄ−ガラクトースおよび３，６−アンヒドロ−Ｌ−ガラクトースからの、交互にβ−１→４とα−１→３でグリコシド結合した直鎖状多糖類である。アガロペクチンは、主としてＤ−ガラクトースからの、β−１→３でグリコシド結合した直鎖状多糖類であり、その際、幾つかのＯ位置は、硫酸で部分的にエステル化され、そして幾つかの３，６−アンヒドロ−Ｌ−ガラクトースとウロン酸単位も含まれている。
【００４５】
ポリマーは、天然、半合成もしくは合成であってよい。天然ポリマーは、更なる合成的変性をせずに天然源から単離される。合成ポリマーは、天然源から単離されたポリマー部を含まない。半合成ポリマーは、少なくとも１つの天然ポリマー部を含み、その際、該天然ポリマー部は、合成的に変性されてよく、かつ／またはモノマーと反応することで、半合成ポリマーが形成されうる。
【００４６】
ポリマーは熱可塑性であってよい。すなわち、該ポリマーは、高められた温度で、例えば１３５℃〜３５０℃の範囲、特に１５０℃〜３４０℃の範囲の温度で新たな形状に成形されうる。
【００４７】
コポリマーは、ポリマーであって、更なるコモノマーが共重合されているものである。好ましいのは、１種以上の更なるコモノマーの質量含分が５０％未満であるコポリマーである。
【００４８】
ポリマーの例は、以下の通りである。
【００４９】
１．  モノオレフィンおよびジオレフィンのポリマー、例えばポリプロピレン、ポリイソブチレン、ポリブテ−１−エン、ポリ−４−メチルペンテ−１−エン、ポリビニルシクロヘキサン、ポリイソプレンもしくはポリブタジエンならびにシクロオレフィンのポリマー、例えばシクロペンテンもしくはノルボルネンのポリマー、ポリエチレン（場合により架橋されていてよい）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）および（ＵＬＤＰＥ）。
【００５０】
ポリオレフィン、すなわち先の段落に例示したモノオレフィンのポリマー、好ましくはポリエチレンおよびポリプロピレンは、種々の方法、特に以下の方法によって製造できる：
ａ）  ラジカル重合（通常は、高圧および高められた温度下で）
ｂ）  周期律表の第ＩＶｂ族、第Ｖｂ族、第ＶＩｂ族もしくは第ＶＩＩＩ族の１種のもしくは１種より多くの金属を通常含む触媒を使用した触媒重合。これらの金属は、通常は、１種もしくは１種より多くの配位子、一般に酸化物、ハロゲン化物、アルコレート、エステル、エーテル、アミン、アルキル、アルケニルおよび／またはアリールを有し、それらはπ配位またはσ配位されていてよい。これらの金属錯体は、遊離形または基体上に、一般に活性化された塩化マグネシウム、塩化チタン（ＩＩＩ）、アルミナもしくは酸化ケイ素上に固定化されていてよい。これらの触媒は、重合媒体中に可溶性または不溶性であってよい。前記触媒は、それ自体で重合において使用できるか、または更に活性化剤を、一般的に金属アルキル、金属水素化物、金属アルキルハロゲン化物、金属アルキル酸化物もしくは金属アルキルオキサンを使用でき、前記金属は、周期律表の第Ｉａ族、第ＩＩａ族及び／又は第ＩＩＩａ族の元素である。前記活性化剤は、適宜、更なるエステル基、エーテル基、アミン基もしくはシリルエーテル基で変性されてよい。これらの触媒系は、通常は、フィリップス（Phillips）触媒、スタンダード・オイル・インディアナ（Standard Oil Indiana）触媒、ツィーグラー（ナッタ）触媒、ＴＮＺ（デュポン）触媒、メタロセン触媒またはシングルサイト触媒（ＳＳＣ）と呼ばれる。
【００５１】
２．  前記１）で挙げたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）ならびに異なる種類のポリエチレンの混合物（例えばＬＤＰＥ／ＨＤＰＥ）。
【００５２】
３．  モノオレフィンおよびジオレフィンの互いのコポリマーまたはそれらと他のビニルモノマーとのコポリマー、例えばエチレン／プロピレンコポリマー、直鎖状低密度ポリエチレン（ＬＬＤＰＥ）およびそれと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン、例えばＣＯＣ）、エチレン／１−オレフィンコポリマー（その際、１−オレフィンはインサイチューで生成される）、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／ビニルアセテートコポリマーまたはエチレン／アクリル酸コポリマーおよびそれらの塩（イオノマー）ならびにエチレンとプロピレンおよびジエン、例えばヘキサジエン、ジシクロペンタジエンもしくはエチリデン−ノルボルネンとのターポリマーおよびかかるコポリマーの互いの混合物およびかかるコポリマーと前記１）に挙げたポリマーとの混合物、例えばポリプロピレン／エチレン−プロピレンコポリマー、ＬＤＰＥ／エチレン−ビニルアセテートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互もしくはランダムポリアルキレン／一酸化炭素コポリマーならびにそれと他のポリマー、例えばポリアミドとの混合物。
【００５３】
２種のモノオレフィンの特定のコポリマーは、パイプグレードのポリプロピレンランダムコポリマーであり、前記コポリマーは、９０質量％を上回るプロピレンと、１０質量％を下回る、一般に２〜６質量％のエチレンの重合から得られる。
【００５４】
４．  炭化水素樹脂（例えばＣ5〜Ｃ9）であって、その水素化された変性物（例えば粘着剤）およびポリアルキレンおよびデンプンの混合物を含む樹脂。
【００５５】
前記１）〜４）のホモポリマーおよびコポリマーは、任意の立体構造を有してよく、前記構造は、シンジオタクチック構造、アイソタクチック構造、ヘミアイソタクチック構造もしくはアタクチック構造を含み、その際、アタクチックポリマーが好ましい。ステレオブロックポリマーも含まれる。
【００５６】
５．  ポリスチレン、ポリ（ｐ−メチルスチレン）、ポリ（α−メチルスチレン）。
【００５７】
６．  ビニル芳香族モノマー、例えばスチレン、α−メチルスチレン、ビニルトルエンの全ての異性体、特にｐ−ビニルトルエン、エチルスチレンの全ての異性体、プロピルスチレン、ビニルビフェニル、ビニルナフタレンおよびビニルアントラセンから誘導される芳香族ホモポリマーおよびコポリマーならびにそれらの混合物。ホモポリマーおよびコポリマーは、任意の立体構造を有してよく、前記構造は、シンジオタクチック構造、アイソタクチック構造、ヘミアイソタクチック構造もしくはアタクチック構造を含み、その際、アタクチックポリマーが好ましい。ステレオブロックポリマーも含まれる。
【００５８】
６ａ．  上述のビニル芳香族モノマーと、エチレン、プロピレン、ジエン、ニトリル、酸、無水マレイン酸、マレイミド、酢酸ビニルおよび塩化ビニルまたはアクリル酸誘導体およびそれらの混合物から選択されるコモノマーを含むコポリマー、例えばスチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレートを含むコポリマー、耐衝撃強さのスチレンコポリマーと別のポリマー、例えばポリアクリレート、ジエンポリマーもしくはエチレン／プロピレン／ジエンターポリマーとの混合物ならびにスチレンのブロックコポリマー、例えばスチレン／ブタジエン／スチレン、スチレン／イソプレン／スチレン、スチレン／エチレン／ブチレン／スチレンもしくはスチレン／エチレン／プロピレン／スチレンのブロックコポリマー。
【００５９】
６ｂ．  前記６．）で挙げたポリマーの水素化から誘導される水素化された芳香族ポリマー、特にアタクチックポリスチレンの水素化によって製造されたポリシクロヘキシルエチレン（ＰＣＨＥ）を含むポリマー（しばしばポリビニルシクロヘキセン（ＰＶＣＨ）と呼ばれる）。
【００６０】
６ｃ．  前記６ａ．）で挙げられるポリマーの水素化から誘導される水素化された芳香族ポリマー。
【００６１】
ホモポリマーおよびコポリマーは、任意の立体構造を有してよく、前記構造は、シンジオタクチック構造、アイソタクチック構造、ヘミアイソタクチック構造もしくはアタクチック構造を含み、その際、アタクチックポリマーが好ましい。ステレオブロックポリマーも含まれる。
【００６２】
７．  ビニル芳香族モノマー、例えばスチレンもしくはα−メチルスチレンのグラフトコポリマー、例えばポリブタジエン上のスチレン、ポリブタジエン−スチレンもしくはポリブタジエン−アクリロニトリルコポリマー上のスチレン、ポリブタジエン上のスチレンおよびアクリロニトリル（もしくはメタクリロニトリル）、ポリブタジエン上のスチレン、アクリロニトリルおよびメチルメタクリレート、ポリブタジエン上のスチレンおよび無水マレイン酸、ポリブタジエン上のスチレン、アクリロニトリルおよび無水マレイン酸、ポリブタジエン上のスチレンおよびマレイミド、ポリブタジエン上のスチレンおよびアルキルアクリレートもしくはメタクリレート、エチレン／プロピレン／ジエンターポリマー上のスチレンおよびアクリロニトリル、ポリアルキルアクリレートもしくはポリアルキルメタクリレート上のスチレンおよびアクリロニトリル、アクリレート／ブタジエンコポリマー上のスチレンおよびアクリロニトリルならびにそれらと前記６）に列記されたコポリマーとの混合物、例えばＡＢＳ、ＭＢＳ、ＡＳＡもしくはＡＥＳポリマーとして知られるコポリマー混合物。
【００６３】
８．  ハロゲン含有ポリマー、ポリクロロプレン、塩素化ゴム、塩素化および臭素化されたイソブチレン−イソプレンのコポリマー（ハロブチルゴム）、塩素化もしくはスルホ塩素化されたポリエチレン、エチレンおよび塩素化されたエチレンのコポリマー、エピクロロヒドリンホモポリマーおよびコポリマー、特にハロゲン含有ビニル化合物のポリマー、ポリ塩化ビニル、ポリ塩化ビニリデン、ポリフッ化ビニル、ポリフッ化ビニリデンならびにそれらのコポリマー、例えば塩化ビニル／塩化ビニリデン、塩化ビニル／酢酸ビニルまたは塩化ビニリデン／酢酸ビニルコポリマー。
【００６４】
９．  α，β−不飽和酸およびそれらの誘導体から誘導されるポリマー、例えばポリアクリレートおよびポリメタクリレート、ポリメチルメタクリレート、ポリアクリルアミドおよびポリアクリロニトリルであって、ブチルアクリレートで耐衝撃改質されたもの。
【００６５】
１０．  前記９）で挙げたモノマーの互いのまたは前記モノマーと他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハロゲン化物コポリマーまたはアクリロニトリル／アルキルメタクリレート／ブタジエンターポリマー。
【００６６】
１１．  不飽和アルコールおよびアミンから誘導されるポリマーまたはそれらのアシル誘導体またはアセタール、例えばポリビニルアルコール、ポリビニルアセテート、ポリビニルステアレート、ポリビニルベンゾエート、ポリビニルマレエート、ポリビニルブチレート、ポリアリルフタレートまたはポリアリルメラミン、ならびにそれらと前記１）で挙げられたオレフィンとのコポリマー。
【００６７】
１２．  環状エーテルのホモポリマーおよびコポリマー、例えばポリアルキレングリコール、ポリエチレンオキシド、ポリプロピレンオキシドまたはそれらとビスグリシジルエーテルとのコポリマー。
【００６８】
１３．  ポリアセタール、例えばポリオキシメチレンおよびコモノマーとしてエチレンオキシドを含むポリオキシメチレン、熱可塑性ポリウレタン、アクリレートもしくはＭＢＳで変性されたポリアセタール。
【００６９】
１４．  ポリフェニレンオキシドおよびスルフィドならびにポリフェニレンオキシドとスチレンポリマーもしくはポリアミドとの混合物。
【００７０】
１５．  ポリウレタン、例えばポリオールおよび脂肪族もしくは芳香族のポリイソシアネートから合成されたポリウレタン、例えば一方でヒドロキシ末端ポリエーテル、ポリエステルもしくはポリブタジエンと、他方で脂肪族もしくは芳香族のポリイソシアネートとから誘導されるポリウレタンならびにそれらの前駆体。
【００７１】
ヒドロキシル末端ポリエーテルは公知であり、かつ例えばエポキシド、例えばエチレンオキシド、プロピレンオキシド、ブチレンオキシド、テトラヒドロフラン、スチレンオキシドもしくはエピクロロヒドリンのそれら自体との、例えばＢＦ3の存在下での重合によって、またはこれらのエポキシドの単独でのもしくは混合物としてのまたは連続的に反応性水素原子を含む出発成分との、例えば水、アルコール、アンモニアもしくはアミン、例えばエチレングリコール、プロピレン １，３−および１，２−グリコール、トリメチロールプロパン、４，４’−ジヒドロキシジフェニルプロパン、アニリン、エタノールアミンもしくはエチレンジアミンとの付加反応によって製造される。スクロースポリエーテルも本発明によれば適している。多くの場合において、主として（ポリエーテル中に存在するＯＨ基全てに対して９０質量％まで）第一級ＯＨ基を含む前記ポリエーテルが好ましい。更に、ビニルポリマーにより変性されたポリエーテルであって、例えばスチレンおよびアクリロニトリルのポリエーテルの存在下での重合によって形成されたものは、ＯＨ基を含むポリブタジエンと同様に適している。
【００７２】
特に、ポリオール化合物は、４００〜１００００、特に８００〜１００００の分子量を有し、かつ特に２〜８個のヒドロキシル基を、殊に２〜４個を有するポリヒドロキシ化合物である。
【００７３】
好適なポリイソシアネートは、脂肪族もしくは芳香族であり、例えばエチレンジイソシアネート、１，４−テトラメチレンジイソシアネート、１，６−ヘキサメチレンジイソシアネート、１，１２−ドデカンジイソシアネート、シクロブタン １，３−ジイソシアネート、シクロヘキサン １，３−および１，４−ジイソシアネートおよびまた任意の所望のこれらの異性体の混合物、１−イソシアナト−３，３，５−トリメチル−５−イソシアナトメチルシクロヘキサン、２，４−および２，６−ヘキサヒドロトリレンジイソシアネートおよびまたこれらの異性体の任意の所望の混合物、ヘキサヒドロ−１，３−および／または−１，４−フェニレンジイソシアネート、ペルヒドロ−２，４’−および／または−４，４’−ジフェニルメタンジイソシアネート、１，３−および１，４−フェニレンジイソシアネート、２，４−および２，６−トリレンジイソシアネートおよびまたこれらの異性体の任意の所望の混合物、ジフェニルメタン ２，４’−および／または−４，４’−ジイソシアネート、ナフチレン １，５−ジイソシアネート、トリフェニルメタン ４，４’，４’’−トリイソシアネート、ポリフェニル−ポリメチレンポリイソシアネートであって、アニリン−ホルムアルデヒド縮合に引き続きホスゲン化によって得られたもの、ｍ−およびｐ−イソシアナトフェニルスルホニルイソシアネート、過塩素化アリールポリイソシアネート、カルボジイミド基を含むポリイソシアネート、アロファネート基を含むポリイソシアネート、イソシアヌレート基を含むポリイソシアネート、ウレタン基を含むポリイソシアネート、アシル化されたウレア基を含むポリイソシアネート、ビウレット基を含むポリイソシアネート、エステル基を含むポリイソシアネート、前記イソシアネートとアセタールとの反応生成物ならびにポリマー脂肪酸基を含むポリイソシアネートである。
【００７４】
また、イソシアネート基を含む蒸留残分をそのままでまたは前記の１種以上のポリイソシアネート中に溶解させて使用することも可能であり、それらは、イソシアネートの工業的製造の過程で得られる。更に、前記のポリイソシアネートの任意の所望の混合物を使用することが可能である。
【００７５】
好ましくは、２，４−もしくは２，６−トリレンジイソシアネートならびにこれらの異性体の任意の所望の混合物（「ＴＤＩ」）、ポリフェニル−ポリメチレン−ポリイソシアネートであってアニリン−ホルムアルデヒド縮合に引き続きホスゲン化することによって製造されたもの（「粗製ＭＤＩ」）またはカルボジイミド基、ウレタン基、アロファネート基、イソシアヌレート基、ウレア基もしくはビウレット基を含むポリイソシアネート（「変性ポリイソシアネート」）。
【００７６】
前記ポリウレタンは、均質なポリウレタンであっても、または多孔質であってもよい。
【００７７】
１６．  ジアミンおよびジカルボン酸から、および／またはアミノカルボン酸もしくは相応のラクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド、ヘキサメチレンジアミンおよびイソフタル酸および／またはテレフタル酸とから製造された、改質剤としてのエラストマーを有するもしくは有さないポリアミド、例えばポリ−２，４，４−トリメチルヘキサメチレンテレフタルアミドまたはポリ−ｍ−フェニレンイソフタルアミドならびにまた上述のポリアミドとポリオレフィン、オレフィンコポリマー、イオノマーまたは化学結合したもしくはグラフトしたエラストマーとの、またはポリエーテルとの、例えばポリエチレングリコール、ポリプロピレングリコールもしくはポリテトラメチレングリコールとのブロックコポリマーならびにＥＰＤＭもしくはＡＢＳで変性されたポリアミドもしくはコポリアミド、およびプロセシングの間に縮合されるポリアミド（ＲＩＭポリアミド系）。
【００７８】
１７．  ポリウレア、ポリイミド、ポリアミド−イミド、ポリエーテルイミド、ポリエステルイミド、ポリヒダントインおよびポリベンゾイミダゾール。
【００７９】
１８．  ジカルボン酸およびジオールからおよび／またはヒドロキシカルボン酸または相応のラクトンもしくはラクチドから誘導されるポリエステル、例えばポリエチレンテレフタレート、ポリブチレンテレフタレート、ポリ−１，４−ジメチロールシクロヘキサンテレフタレート、ポリアルキレンナフタレートおよびポリヒドロキシベンゾエートならびにヒドロキシ末端ポリエーテルから誘導されるコポリエーテルエステルおよびまたポリカーボネートもしくはＭＢＳで変性されたポリエステル。コポリエステルは、例えばそれらに制限されないが、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでよい。更に、脂肪族ポリエステルは、例えばそれらに制限されないが、ポリ（ヒドロキシアルカノエート）、特にポリ（プロピオラクトン）、ポリ（ブチロラクトン）、ポリ（ピバロラクトン）、ポリ（バレロラクトン）およびポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケートおよびポリ乳酸（ＰＬＡ）ならびにポリカーボネートもしくはＭＢＳで変性された相応のポリエステルのクラスを含んでよい。用語「ポリ乳酸（ＰＬＡ）」は、好ましくはポリ−Ｌ−ラクチドのホモポリマーおよびそれと他のポリマーとのブレンドもしくはアロイのいずれか、乳酸もしくはラクチドと他のモノマー、例えばヒドロキシカルボン酸、例えばグリコール酸、３−ヒドロキシ酪酸、４−ヒドロキシ酪酸、４−ヒドロキシ吉草酸、５−ヒドロキシ吉草酸、６−ヒドロキシカプロン酸とのコポリマーおよびそれらの環式形を表す。前記用語「乳酸」または「ラクチド」は、Ｌ−乳酸、Ｄ−乳酸、それらの混合物および二量体、すなわちＬ−ラクチド、Ｄ−ラクチド、メソラクチドおよびそれらの任意の混合物を含む。
【００８０】
１９．  ポリカーボネートおよびポリエステルカーボネート。
【００８１】
２０．  ポリケトン。
【００８２】
２１．  ポリスルホン、ポリエーテルスルホンおよびポリエーテルケトン。
【００８３】
２２．  一方でアルデヒドと、他方でフェノール、ウレアおよびメラミンとから誘導された架橋ポリマー、例えばフェノール／ホルムアルデヒド樹脂、ウレア／ホルムアルデヒド樹脂およびメラミン／ホルムアルデヒド樹脂。
【００８４】
２３．  乾燥しているおよび乾燥していないアルキド樹脂。
【００８５】
２４．  飽和のおよび不飽和のジカルボン酸と架橋剤としての多価アルコールおよびビニル化合物とのコポリエステルから誘導される不飽和ポリエステル樹脂およびまたその低可燃性のハロゲン含有改質物。
【００８６】
２５．  置換されたアクリレート、例えばエポキシアクリレート、ウレタンアクリレートまたはポリエステルアクリレートから誘導された架橋可能なアクリル酸樹脂。
【００８７】
２６．  アルキド樹脂、ポリエステル樹脂およびアクリレート樹脂であって、メラミン樹脂、ウレア樹脂、イソシアネート、イソシアヌレート、ポリイソシアネートもしくはエポキシ樹脂で架橋されたもの。
【００８８】
２７．  脂肪族、脂環式、複素環式もしくは芳香族のグリシジル化合物から誘導される架橋されたエポキシ樹脂、例えばビスフェノールＡおよびビスフェノールＦのジグリシジルエーテルの生成物であって、慣用の硬化剤で、例えば無水物もしくはアミンで、促進剤を用いてまたは用いずに架橋されたもの。
【００８９】
２８．  天然ポリマー、例えばセルロース、ゴム、ゼラチンおよびそれらの化学的に変性された同族誘導体、例えば酢酸セルロース、プロピオン酸セルロースおよび酪酸セルロースまたはセルロースエーテル、例えばメチルセルロースならびにロジンおよびそれらの誘導体。
【００９０】
２９．  前記ポリマーのブレンド（ポリブレンド）、例えばＰＰ／ＥＰＤＭ、ポリアミド／ＥＰＤＭもしくはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００９１】
３０．  天然産生および合成の有機材料であって、純粋なモノマー化合物またはかかる化合物の混合物であるもの、例えば鉱油、動物性脂肪および植物性脂肪、オイルおよびワックスまたは合成エステル（例えばフタル酸エステル、アジピン酸エステル、リン酸エステルもしくはトリメリト酸エステル）をベースとするオイル、脂肪およびワックスならびにまた合成エステルと鉱油との任意の比率での混合物、一般的には、紡績用組成物として使用されるもの、ならびにかかる材料の水性エマルジョン。
【００９２】
３１．  天然ゴムもしくは合成ゴムの水性エマルジョン、例えば天然ラテックスまたはカルボキシル化されたスチレン／ブタジエンコポリマーのラテックス。
【００９３】
オリゴヒドロキシ化合物は、２つ以上のヒドロキシ基を有するが、経済協力開発機構のポリマーについての定義によるポリマーではない。オリゴヒドロキシ化合物の例は、エチレングリコール、プロピレングリコール、ブタン−１，２−ジオール、ブタン−１，４−ジオール、ヘキサン−１，２−ジオール、ヘキサン−１，６−ジオール、シクロヘキサン−１，２−ジオール、グリセロール、ペンタエリトリトール、Ｄ−フルクトース、Ｄ−グルシトール、マンニトールもしくはサッカロースである。
【００９４】
ワックスは、例えば蝋酸とアルコールとのエステル、例えばＣ22〜Ｃ34−モノカルボン酸のＣ15〜Ｃ36−モノアルコール、トリテルペンアルコールまたはステロイドアルコールでエステル化されたものである。かかるエステルは、例えばカルナウバ蝋、蜜蝋またはホホバオイル中に含まれる。更なる種類のワックスは、例えばＣ1化学を基礎とするフィッシャー・トロプシュワックスである。
【００９５】
脂肪は、グリセロールおよび脂肪族の飽和もしくは不飽和のカルボン酸のエステル、例えばモノアシルグリセロール、ジアシルグリセロールまたはトリアシルグリセロールである。好ましくは、前記カルボン酸は直鎖状である。
【００９６】
鉱油は、脂肪族の液状飽和炭化水素であって、原油、コールタール、ビチューメンタール（bituminous tar）、木材または泥炭からの蒸留によって得られるものである。前記鉱油は、液状、半固体または固体であってよい。後者の場合には、鉱物脂肪と呼ばれる。鉱油のための例は、ベンジン、ディーゼルオイル、燃料オイル、ビチューメンまたはケロシンである。好ましい鉱油は、直鎖状または分枝鎖状の飽和Ｃ8〜Ｃ22−炭化水素である。特に好ましいのは、飽和のＣ8〜Ｃ14−炭化水素である。
【００９７】
成分ａ）として、酸化的分解、熱的分解または光誘発性分解を受けやすい有機材料を含み、かつ成分ｂ）として式Ｉの化合物を含む組成物であって、その際、前記有機材料が、合成もしくは半合成のポリマー、オリゴヒドロキシ化合物、ワックス、脂肪または鉱油である前記組成物が好ましい。
【００９８】
酸化的分解、熱的分解または光誘発性分解を受けやすい有機材料と、式Ｉの化合物とを含む組成物であって、前記有機材料が、熱可塑性および合成もしくは半合成であるポリマー、オリゴヒドロキシ化合物、ワックス、脂肪または鉱油である前記組成物が好ましい。
【００９９】
酸化的分解、熱的分解または光誘発性分解を受けやすい有機材料と、式Ｉの化合物とを含む組成物であって、前記有機材料が、合成もしくは半合成であるポリマーである前記組成物が好ましい。
【０１００】
酸化的分解、熱的分解または光誘発性分解を受けやすい有機材料と、式Ｉの化合物とを含む組成物であって、前記有機材料が、熱可塑性でありかつ合成もしくは半合成であるポリマーである前記組成物が好ましい。
【０１０１】
酸化的分解、熱的分解または光誘発性分解を受けやすい有機材料と式Ｉの化合物とを含む組成物であって、前記有機材料が、ポリオレフィンもしくはそのコポリマー、ポリスチレンもしくはそのコポリマー、ポリウレタンもしくはそのコポリマー、ポリエーテルであって、エポキシド、オキセタンもしくはテトラヒドロフランの重縮合によって得られるポリエーテルもしくはそのコポリマー、ポリオール、ポリエステルもしくはそのコポリマー、ポリカーボネートもしくはそのコポリマー、ポリ塩化ビニルもしくはそのコポリマー、ポリ塩化ビニリデンもしくはそのコポリマー、ポリスルホンもしくはそのコポリマー、ポリブタジエンもしくはそのコポリマー、ポリビニルアセテートもしくはそのコポリマー、ポリビニルアルコールもしくはそのコポリマー、ポリビニルアセタールもしくはそのコポリマー、ジアミンおよびジカルボン酸の重縮合によって得られたポリアミドもしくはそのコポリマー、Ｈ2Ｎ−（ＣＨ2）x−ＣＨ2−ＣＯＯＨ［式中、ｘ＝１〜１０である］の重縮合によって得られるポリアミドまたはそれらのコポリマー、オリゴヒドロキシ化合物、ワックス、脂肪または鉱油である前記組成物が好ましい。
【０１０２】
酸化的分解、熱的分解または光誘発性分解を受けやすい有機材料と式Ｉの化合物とを含む組成物であって、前記有機材料が、ポリオレフィンもしくはそのコポリマー、ポリスチレンもしくはそのコポリマー、ポリウレタンもしくはそのコポリマー、ポリエーテルであって、エポキシド、オキセタンもしくはテトラヒドロフランの重縮合によって得られるポリエーテルもしくはそのコポリマー、ポリオール、ポリエステルもしくはそのコポリマー、ポリカーボネートもしくはそのコポリマー、ポリ塩化ビニルもしくはそのコポリマー、ポリ塩化ビニリデンもしくはそのコポリマー、ポリスルホンもしくはそのコポリマー、ポリブタジエンもしくはそのコポリマー、ポリビニルアセテートもしくはそのコポリマー、ポリビニルアルコールもしくはそのコポリマー、ポリビニルアセタールもしくはそのコポリマー、またはジアミンおよびジカルボン酸の重縮合によって得られたポリアミドもしくはそのコポリマー、Ｈ2Ｎ−（ＣＨ2）x−ＣＨ2−ＣＯＯＨ［式中、ｘ＝１〜１０である］の重縮合によって得られるポリアミドである前記組成物が好ましい。
【０１０３】
酸化的分解、熱的分解または光誘発性分解を受けやすい有機材料と、式Ｉの化合物とを含む組成物であって、前記有機材料が、ポリオレフィンもしくはそのコポリマー、ポリスチレンもしくはそのコポリマー、ポリウレタンもしくはそのコポリマーまたはポリオールである前記組成物が好ましい。
【０１０４】
酸化的分解、熱的分解または光誘発性分解を受けやすい有機材料と、式Ｉの化合物とを含む組成物であって、前記有機材料が、ポリオレフィンもしくはそのコポリマー、ポリスチレンもしくはそのコポリマーまたはポリウレタンもしくはそのコポリマーである前記組成物が好ましい。
【０１０５】
酸化的分解、熱的分解または光誘発性分解を受けやすい有機材料と、式Ｉの化合物とを含む組成物であって、前記有機材料が、ポリオレフィンもしくはそのコポリマーまたはポリスチレンもしくはそのコポリマーである前記組成物が好ましい。
【０１０６】
本願発明の詳細な説明に記載される組成物およびその好ましいものについては、酸化的分解、熱的分解または光誘発性分解を受けやすい非常に好ましい有機材料は、ポリオレフィンもしくはそのコポリマーである。
【０１０７】
酸化的分解、熱的分解または光誘発性分解を受けやすい有機材料、すなわち成分ａ）と、式Ｉの化合物とを含む組成物であって、式Ｉにおいて、
ｎが１である場合に、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ13−アラルキル、Ｃ2〜Ｃ22−アルケニル、Ｃ3〜Ｃ12−アルキニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキル、Ｃ2〜Ｃ16−アルキルであって１つの硫黄原子によって中断された前記アルキルまたはＮＲ'1Ｒ'2であり、
ｎが２である場合に、
Ｒ5は、Ｃ1〜Ｃ12−アルカンジイル、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス（Ｃ1〜Ｃ4−アルキレン）、Ｃ4〜Ｃ24−アルカンジイルであって１つ以上の酸素原子によって中断された前記アルカンジイル、Ｃ4〜Ｃ20−アルカンジイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンジイル、ピペラジン−Ｎ，Ｎ’−ビス（Ｃ1〜Ｃ4−アルキレン）もしくはＣ2〜Ｃ10−アルカンジイルであって１つの硫黄原子によって中断された前記アルカンジイルであり、
ｎは、１または２であり、
Ｒ1〜Ｒ4およびＲ6〜Ｒ9は、それぞれ互いに独立して、Ｈ、Ｃ1〜Ｃ12−アルキル、Ｃ3〜Ｃ10−シクロアルキル、Ｃ3〜Ｃ22−アルケニル、Ｃ1〜Ｃ12−アルコキシ、Ｃ1〜Ｃ12−アルキルスルファニル、ヒドロキシ−Ｃ1〜Ｃ8−アルキル、ハロゲン、ＮＲ''1Ｒ''2、ＮＯ2、ＣＮ、フェニル、フェニルオキシであるか、またはＲ1およびＲ2もしくはＲ2およびＲ3もしくはＲ3およびＲ4もしくはＲ6およびＲ7もしくはＲ7およびＲ8もしくはＲ8およびＲ9は、互いに結合されて、それらの２つの対応する炭素原子と一緒になって５員もしくは６員の脂環式の、芳香族のもしくは複素環式の環を形成し、かつ
Ｒ'1、Ｒ'2、Ｒ''1およびＲ''2は、それぞれ互いに独立して、Ｈ、Ｃ1〜Ｃ12−アルキル、Ｃ3〜Ｃ10−シクロアルキル、ヒドロキシ−Ｃ1〜Ｃ8−アルキル、Ｃ3〜Ｃ22−アルケニル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ12−アラルキル、カルボキシ−Ｃ1〜Ｃ12−アルキル、Ｃ1〜Ｃ12−アルコキシカルボニル−Ｃ1〜Ｃ12−アルキルもしくはカルボキシ−Ｃ6〜Ｃ10−アリールであるか、またはＲ'1およびＲ'2もしくはＲ''1およびＲ''2は、それらが結合される窒素原子と一緒になって、５員もしくは６員の脂環式の、芳香族のもしくは複素環式の環を形成する、前記組成物が好ましい。
【０１０８】
酸化的分解、熱的分解または光誘発性分解を受けやすい有機材料と、式Ｉの化合物とを含む組成物であって、式Ｉにおいて、
ｎが１である場合に、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ13−アラルキル、Ｃ2〜Ｃ22−アルケニル、Ｃ3〜Ｃ12−アルキニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキル、Ｃ2〜Ｃ16−アルキルであって１つの硫黄原子によって中断された前記アルキルまたはＮＲ'1Ｒ'2であり、
ｎが２である場合に、
Ｒ5は、Ｃ1〜Ｃ12−アルカンジイル、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス（Ｃ1〜Ｃ4−アルキレン）、Ｃ4〜Ｃ24−アルカンジイルであって１つ以上の酸素原子によって中断された前記アルカンジイル、Ｃ4〜Ｃ20−アルカンジイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンジイル、ピペラジン−Ｎ，Ｎ’−ビス（Ｃ1〜Ｃ4−アルキレン）もしくはＣ2〜Ｃ10−アルカンジイルであって１つの硫黄原子によって中断された前記アルカンジイルであり、
ｎは、１または２であり、
Ｒ1〜Ｒ4およびＲ6〜Ｒ9は、それぞれ互いに独立して、Ｈ、Ｃ1〜Ｃ12−アルキル、Ｃ3〜Ｃ10−シクロアルキル、Ｃ3〜Ｃ22−アルケニル、Ｃ1〜Ｃ12−アルコキシ、Ｃ1〜Ｃ12−アルキルスルファニル、ヒドロキシ−Ｃ1〜Ｃ8−アルキル、ハロゲン、ＮＲ''1Ｒ''2、ＮＯ2、ＣＮ、フェニルであり、かつ
Ｒ'1、Ｒ'2、Ｒ''1およびＲ''2は、それぞれ互いに独立して、Ｈ、Ｃ1〜Ｃ12−アルキル、Ｃ3〜Ｃ10−シクロアルキル、ヒドロキシ−Ｃ1〜Ｃ8−アルキル、Ｃ3〜Ｃ22−アルケニル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ12−アラルキル、カルボキシ−Ｃ1〜Ｃ12−アルキル、Ｃ1〜Ｃ12−アルコキシカルボニル−Ｃ1〜Ｃ12−アルキルもしくはカルボキシ−Ｃ6〜Ｃ10−アリールであるか、またはＲ'1およびＲ'2もしくはＲ''1およびＲ''2は、それらが結合される窒素原子と一緒になって、５員もしくは６員の脂環式の、芳香族のもしくは複素環式の環を形成する、前記組成物が好ましい。
【０１０９】
酸化的分解、熱的分解または光誘発性分解を受けやすい有機材料と、式Ｉの化合物とを含む組成物であって、式Ｉにおいて、
ｎが１である場合に、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ13−アラルキル、Ｃ2〜Ｃ22−アルケニル、Ｃ3〜Ｃ12−アルキニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキル、Ｃ2〜Ｃ16−アルキルであって１つの硫黄原子によって中断された前記アルキルまたはＮＲ'1Ｒ'2であり、
ｎが２である場合に、
Ｒ5は、Ｃ1〜Ｃ12−アルカンジイル、Ｃ6〜Ｃ14−アリーレン、Ｃ4〜Ｃ8−シクロアルカン−ビス（Ｃ1〜Ｃ4−アルキレン）、Ｃ6〜Ｃ14−アレーン−ビス（Ｃ1〜Ｃ4−アルキレン）、Ｃ4〜Ｃ24−アルカンジイルであって１つ以上の酸素原子によって中断された前記アルカンジイル、Ｃ4〜Ｃ20−アルカンジイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンジイル、ピペラジン−Ｎ，Ｎ’−ビス（Ｃ1〜Ｃ4−アルキレン）もしくはＣ2〜Ｃ10−アルカンジイルであって１つの硫黄原子によって中断された前記アルカンジイルであり、
ｎは、１または２であり、
Ｒ1〜Ｒ4およびＲ6〜Ｒ9は、それぞれ互いに独立して、Ｈ、Ｃ1〜Ｃ12−アルキル、Ｃ3〜Ｃ10−シクロアルキル、Ｃ3〜Ｃ22−アルケニル、Ｃ1〜Ｃ12−アルコキシ、Ｃ1〜Ｃ12−アルキルスルファニル、ヒドロキシ−Ｃ1〜Ｃ8−アルキル、ハロゲン、ＮＲ''1Ｒ''2、ＮＯ2、ＣＮ、フェニルであり、かつ
Ｒ'1、Ｒ'2、Ｒ''1およびＲ''2は、それぞれ互いに独立して、Ｈ、Ｃ1〜Ｃ12−アルキル、Ｃ3〜Ｃ10−シクロアルキル、ヒドロキシ−Ｃ1〜Ｃ8−アルキル、Ｃ3〜Ｃ22−アルケニル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ12−アラルキル、カルボキシ−Ｃ1〜Ｃ12−アルキル、Ｃ1〜Ｃ12−アルコキシカルボニル−Ｃ1〜Ｃ12−アルキルもしくはカルボキシ−Ｃ6〜Ｃ10−アリールである、前記組成物が好ましい。
【０１１０】
酸化的分解、熱的分解または光誘発性分解を受けやすい有機材料と、式Ｉの化合物とを含む組成物であって、式Ｉにおいて、
ｎが１である場合に、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ13−アラルキル、Ｃ2〜Ｃ22−アルケニル、Ｃ3〜Ｃ12−アルキニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキル、Ｃ2〜Ｃ16−アルキルであって１つの硫黄原子によって中断された前記アルキルまたはＮＲ'1Ｒ'2であり、
ｎが２である場合に、
Ｒ5は、Ｃ1〜Ｃ12−アルカンジイル、Ｃ4〜Ｃ24−アルカンジイルであって１つ以上の酸素原子によって中断された前記アルカンジイル、Ｃ4〜Ｃ20−アルカンジイルであって１つ以上の−ＮＨ−、−Ｎ（Ｃ1〜Ｃ8−アルキル）−もしくは−Ｎ（ヒドロキシ−Ｃ1〜Ｃ8−アルキル）−によって中断された前記アルカンジイル、ピペラジン−Ｎ，Ｎ’−ビス（Ｃ1〜Ｃ4−アルキレン）もしくはＣ4〜Ｃ10−アルカンジイルであって１つの硫黄原子によって中断された前記アルカンジイルであり、
ｎは、１または２であり、
Ｒ1〜Ｒ4からの２つの置換基およびＲ6〜Ｒ9からの２つの置換基はＨであり、かつＲ1〜Ｒ4およびＲ6〜Ｒ9からの他の残りの４つの置換基は、それぞれ互いに独立して、Ｈ、Ｃ1〜Ｃ12−アルキル、Ｃ3〜Ｃ10−シクロアルキル、Ｃ3〜Ｃ22−アルケニル、Ｃ1〜Ｃ12−アルコキシ、Ｃ1〜Ｃ12−アルキルスルファニル、ヒドロキシ−Ｃ1〜Ｃ8−アルキル、ハロゲン、ＮＲ''1Ｒ''2、ＮＯ2、ＣＮ、フェニル、フェニルオキシであり、かつ
Ｒ'1、Ｒ'2、Ｒ''1およびＲ''2は、それぞれ互いに独立して、Ｈ、Ｃ1〜Ｃ12−アルキル、Ｃ3〜Ｃ10−シクロアルキル、ヒドロキシ−Ｃ1〜Ｃ8−アルキル、Ｃ3〜Ｃ22−アルケニル、Ｃ6〜Ｃ10−アリールであって非置換であるか、もしくはＣ1〜Ｃ8−アルキル、Ｃ1〜Ｃ8−アルコキシ、ハロゲンもしくは１つのフェニルによって置換された前記アリール、Ｃ7〜Ｃ12−アラルキル、カルボキシ−Ｃ1〜Ｃ12−アルキル、Ｃ1〜Ｃ12−アルコキシカルボニル−Ｃ1〜Ｃ12−アルキルもしくはカルボキシ−Ｃ6〜Ｃ10−アリールであるか、またはＲ'1およびＲ'2もしくはＲ''1およびＲ''2は、それらが結合される窒素原子と一緒になって、ピロリジン環、ピペリジン環もしくはモルホリン環を形成する、前記組成物が好ましい。
【０１１１】
酸化的分解、熱的分解または光誘発性分解を受けやすい有機材料と、式Ｉの化合物とを含む組成物であって、式Ｉにおいて、
ｎが１であり、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキルもしくはＣ1〜Ｃ8−アルコキシによって置換された前記アリール、Ｃ7〜Ｃ13−アラルキル、Ｃ2〜Ｃ22−アルケニル、ＯＨ、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシ、ヒドロキシ−Ｃ1〜Ｃ8−アルキル、カルボキシ−Ｃ1〜Ｃ12−アルキル、Ｃ1〜Ｃ12−アルコキシカルボニル−Ｃ1〜Ｃ12−アルキル、Ｃ2〜Ｃ30−アルキルであって１つ以上の酸素原子によって中断された前記アルキルまたはＮＲ'1Ｒ'2であり、
Ｒ1〜Ｒ4からの３つの置換基およびＲ6〜Ｒ9からの２つの置換基はＨであり、かつＲ1〜Ｒ4およびＲ6〜Ｒ9からの他の残りの３つの置換基は、それぞれ互いに独立して、Ｈ、Ｃ1〜Ｃ12−アルキル、Ｃ1〜Ｃ12−アルコキシもしくはハロゲンであり、かつ
Ｒ'1およびＲ'2は、それぞれ互いに独立して、Ｈ、Ｃ1〜Ｃ12−アルキル、Ｃ3〜Ｃ10−シクロアルキル、Ｃ3〜Ｃ22−アルケニル、Ｃ6〜Ｃ10−アリールであって非置換であるか、もしくはＣ1〜Ｃ8−アルキルもしくはＣ1〜Ｃ8−アルコキシによって置換された前記アリール、Ｃ7〜Ｃ12−アラルキルであるか、またはＲ'1およびＲ'2は、それらが結合される窒素原子と一緒になって、ピロリジン環、ピペリジン環もしくはモルホリン環を形成する、前記組成物が好ましい。
【０１１２】
酸化的分解、熱的分解または光誘発性分解を受けやすい有機材料と、式Ｉの化合物とを含む組成物であって、式Ｉにおいて、
ｎが１である場合に、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキルもしくはＣ1〜Ｃ8−アルコキシによって置換された前記アリールであり、
ｎが２である場合に、
Ｒ5は、Ｃ1〜Ｃ12−アルカンジイルまたはＣ4〜Ｃ24−アルカンジイルであって１つ以上の酸素原子によって中断された前記アルカンジイルであり、
ｎは、１または２であり、かつ
Ｒ1〜Ｒ4からの３つの置換基およびＲ6〜Ｒ9からの２つの置換基はＨであり、かつＲ1〜Ｒ4およびＲ6〜Ｒ9からの他の残りの３つの置換基は、それぞれ互いに独立して、Ｈ、Ｃ1〜Ｃ12−アルキル、Ｃ1〜Ｃ12−アルコキシもしくはハロゲンである、前記組成物が好ましい。
【０１１３】
酸化的分解、熱的分解または光誘発性分解を受けやすい有機材料と、式Ｉの化合物とを含む組成物であって、式Ｉにおいて、
ｎが１であり、
Ｒ5は、Ｈ、Ｃ1〜Ｃ30−アルキル、Ｃ3〜Ｃ10−シクロアルキル、Ｃ6〜Ｃ10−アリールであって非置換であるか、もしくはＣ1〜Ｃ8−アルキルもしくはＣ1〜Ｃ8−アルコキシによって置換された前記アリールであり、かつ
Ｒ1〜Ｒ4からの３つの置換基およびＲ6〜Ｒ9からの２つの置換基はＨであり、かつＲ1〜Ｒ4およびＲ6〜Ｒ9からの他の残りの３つの置換基は、それぞれ互いに独立して、Ｈ、Ｃ1〜Ｃ12−アルキル、Ｃ1〜Ｃ12−アルコキシもしくはハロゲンである、前記組成物が好ましい。
【０１１４】
酸化的分解、熱的分解または光誘発性分解を受けやすい有機材料と、式Ｉの化合物とを含む組成物であって、式Ｉにおいて、
ｎが１であり、
Ｒ5は、Ｈであり、かつ
Ｒ1〜Ｒ4からの３つの置換基およびＲ6〜Ｒ9からの２つの置換基はＨであり、かつＲ1〜Ｒ4およびＲ6〜Ｒ9からの他の残りの３つの置換基は、それぞれ互いに独立して、Ｈ、Ｃ1〜Ｃ12−アルキル、Ｃ1〜Ｃ12−アルコキシもしくはハロゲンである、前記組成物が好ましい。
【０１１５】
本願発明の詳細な説明に記載される組成物およびその好ましいものについては、式Ｉの非常に好ましい化合物は、化合物（１０１）、（１０２）、（１０３）、（１０４）、（１０５）、（１０６）、（１０７）、（１０８）、（１０９）、（１１０）、（１１１）、（１１３）および（１１４）である。これらの化合物の構造は、それぞれの例１〜１１および例１３〜１４に示されている。
【０１１６】
本願発明の詳細な説明に記載される組成物およびその好ましいものについては、式Ｉの非常に好ましい化合物は、式Ｉにおいてｎが１でありかつＲ1〜Ｒ9がＨである化合物（１０１）である。化合物（１０１）を以下に示す。
【０１１７】
【化２】
2015512454.tif 000004
【０１１８】
成分ｂ）の成分ａ）に対して使用される量は、酸化的分解、熱的分解または光誘発性分解を受けやすい特定の有機材料および所望の保護の程度に伴い変化する。
【０１１９】
酸化的分解、熱的分解もしくは光誘発性分解を受けやすい有機材料を成分ａ）として含み、かつ式Ｉの化合物を成分ｂ）として含む組成物であって、成分ｂ）が、成分ａ）の質量に対して０．０００５％〜１０％、特に０．００１〜２％、殊に０．００５〜１％の量で含まれている前記組成物が好ましい。
【０１２０】
任意に、成分ａ）としての有機材料と成分ｂ）としての式Ｉの化合物とを含む組成物は、成分ｃ）として更なる添加剤を含有する。
【０１２１】
更なる添加剤は、以下のリストから選択できる。
【０１２２】
１．  酸化防止剤。
【０１２３】
１．１．  アルキル化モノフェノール、例えば２，６−ジ−ｔ−ブチル−４−メチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、直鎖状または側鎖で分岐したノニルフェノール、例えば２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール、２，４−ジメチル−６−（１’−メチル−１’−テトラデシル−メチル）フェノールおよびそれらの混合物。
【０１２４】
１．２．  アルキルチオメチルフェノール、例えば２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１２５】
１．３．  ヒドロキノンおよびアルキル化ヒドロキノン、例えば２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシアニソール、３，５−ジ−ｔ−ブチル−４−ヒドロキシフェニルステアレート、ビス（３，５−ジ−ｔ−ブチル−４−ヒドロキシフェニル）アジペート。
【０１２６】
１．４．  トコフェロール、例えばα−トコフェロール、β−トコフェロール、γ−トコフェロール、δ−トコフェロールおよびそれらの混合物（ビタミンＥ）。
【０１２７】
１．５．  ヒドロキシル化チオジフェニルエーテル、例えば２，２’−チオビス（６−ｔ−ブチル−４−メチルフェノール）、２，２’−チオビス（４−オクチルフェノール）、４，４’−チオビス−（６−ｔ−ブチル−３−メチルフェノール）、４，４’−チオビス（６−ｔ−ブチル−２−メチルフェノール）、４，４’−チオビス（３，６−ジ−ｓ−アミルフェノール）、４，４’−ビス（２，６−ジメチル−４−ヒドロキシフェニル）ジスルフィド。
【０１２８】
１．６．  アルキリデンビスフェノール、例えば２，２’−メチレンビス（６−ｔ−ブチル−４−メチルフェノール）、２，２’−メチレンビス（６−ｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（６−ｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔ−ブチルフェノール）、４，４’−メチレンビス（６−ｔ−ブチル−２−メチルフェノール）、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコールビス［３，３−ビス（３’−ｔ−ブチル−４’−ヒドロキシフェニル）ブチレート］、ビス（３−ｔ−ブチル−４−ヒドロキシ−５−メチル−フェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタン。
【０１２９】
１．７．  Ｏ−、Ｎ−およびＳ−ベンジル化合物、例えば３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔ−ブチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテート。
【０１３０】
１．８．  ヒドロキシベンジル化マロネート、例えばジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネート。
【０１３１】
１．９．  芳香族ヒドロキシベンジル化合物、例えば１，３，５−トリス（３，５−ジ−ｔ−ブチル−４−ヒドロキシベンジル）−２，４，６−トリメチルベンゼン、１，４−ビス（３，５−ジ−ｔ−ブチル−４−ヒドロキシベンジル）−２，３，５，６−テトラメチルベンゼン、２，４，６−トリス（３，５−ジ−ｔ−ブチル−４−ヒドロキシベンジル）フェノール。
【０１３２】
１．１０．  トリアジン化合物、例えば２，４−ビス（オクチルメルカプト）−６−（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシフェノキシ）−１，３，５−トリアジン、２，４，６−トリス（３，５−ジ−ｔ−ブチル−４−ヒドロキシフェノキシ）−１，２，３−トリアジン、１，３，５−トリス（３，５−ジ−ｔ−ブチル−４−ヒドロキシベンジル）イソシアヌレート、１，３，５−トリス（４−ｔ−ブチル−３−ヒドロキシ−２，６−ジメチルベンジル）イソシアヌレート、２，４，６−トリス（３，５−ジ−ｔ−ブチル−４−ヒドロキシフェニルエチル）−１，３，５−トリアジン、１，３，５−トリス（３，５−ジ−ｔ−ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【０１３３】
１．１１．  ベンジルホスホネート、例えばジメチル−２，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸のモノエチルエステルのカルシウム塩。
【０１３４】
１．１２．  アシルアミノフェノール、例えば４−ヒドロキシラウラニリド、４−ヒドロキシステアラニリド、オクチル Ｎ−（３，５−ジ−ｔ−ブチル−４−ヒドロキシフェニル）カルバメート。
【０１３５】
１．１３．  β−（３，５−ジ−ｔ−ブチル−４−ヒドロキシフェニル）プロピオン酸と一価もしくは多価アルコールとの、例えばメタノール、エタノール、ｎ−オクタノール、イソオクタノール、オクタデカノール、直鎖状および分枝鎖状のＣ13〜Ｃ15−アルカノールの混合物、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３６】
１．１４．  β−（５−ｔ−ブチル−４−ヒドロキシ−３−メチルフェニル）プロピオン酸と一価もしくは多価アルコールとの、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル；３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン。
【０１３７】
１．１５．  β−（３，５−ジシクロヘキシル−４−ヒドロキシフェニル）プロピオン酸と一価もしくは多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３８】
１．１６．  ３，５−ジ−ｔ−ブチル−４−ヒドロキシフェニル酢酸と一価もしくは多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３９】
１．１７．  β−（３，５−ジ−ｔ−ブチル−４−ヒドロキシフェニル）プロピオン酸のアミド、例えばＮ，Ｎ’−ビス（３，５−ジ−ｔ−ブチル−４−ヒドロキシフェニルプロピオニル）ヘキサメチレンジアミド、Ｎ，Ｎ’−ビス（３，５−ジ−ｔ−ブチル−４−ヒドロキシフェニルプロピオニル）トリメチレンジアミド、Ｎ，Ｎ’−ビス（３，５−ジ−ｔ−ブチル−４−ヒドロキシフェニルプロピオニル）ヒドラジド、Ｎ，Ｎ’−ビス［２−（３−［３，５−ジ−ｔ−ブチル−４−ヒドロキシフェニル］プロピオニルオキシ）エチル］オキサミド（Naugard XL-1（登録商標）、Uniroyalにより供給）。
【０１４０】
１．１８．  アスコルビン酸（ビタミンＣ）。
【０１４１】
１．１９．  アミン系酸化防止剤、例えばＮ，Ｎ’−ジイソプロピル−ｐ−フェニレンジアミン、Ｎ，Ｎ’−ジ−ｓ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔ−オクチルフェニル）−１−ナフチルアミン、Ｎ−フェニル−２−ナフチルアミン、オクチル化ジフェニルアミン、例えばｐ，ｐ’−ジ−ｔ−オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔ−オクチル化Ｎ−フェニル−１−ナフチルアミン、モノアルキル化およびジアルキル化ｔ−ブチル／ｔ−オクチルジフェニルアミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔ−ブチルジフェニルアミンの混合物、２，３−ジヒドロ−３，３−ジメチル−４Ｈ−１，４−ベンゾチアジン、フェノチアジン、モノアルキル化およびジアルキル化ｔ−ブチル／ｔ−オクチルフェノチアジンの混合物、モノアルキル化およびジアルキル化ｔ−オクチルフェノチアジンの混合物、Ｎ−アリルフェノチアジン、Ｎ，Ｎ，Ｎ’，Ｎ’−テトラフェニル−１，４−ジアミノブタ−２−エン、Ｎ，Ｎ−ビス（２，２，６，６−テトラメチルピペリジ−４−イル）ヘキサメチレンジアミン、ビス（２，２，６，６−テトラメチルピペリジ−４−イル）セバケート、２，２，６，６−テトラメチルピペリジン−４−オン、２，２，６，６−テトラメチルピペリジン−４−オール。
【０１４２】
２．  ＵＶ吸収剤および光安定剤。
【０１４３】
２．１．  ２−（２’−ヒドロキシフェニル）ベンゾトリアゾール、例えば２−（２’−ヒドロキシ−５’−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔ−ブチル−２’−ヒドロキシフェニル）−５−クロロベンゾトリアゾール、２−（３’−ｔ−ブチル−２’−ヒドロキシ−５’−メチルフェニル）−５−クロロベンゾトリアゾール、２−（３’−ｓ−ブチル−５’−ｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−ｔ−ブチル−２’−ヒドロキシ−５’−（２−オクチルオキシカルボニルエチル）フェニル）−５−クロロベンゾトリアゾール、２−（３’−ｔ−ブチル−５’−［２−（２−エチルヘキシルオキシ）カルボニルエチル］−２’−ヒドロキシフェニル）−５−クロロベンゾトリアゾール、２−（３’−ｔ−ブチル−２’−ヒドロキシ−５’−（２−メトキシカルボニルエチル）フェニル）−５−クロロベンゾトリアゾール、２−（３’−ｔ−ブチル−２’−ヒドロキシ−５’−（２−メトキシカルボニルエチル）フェニル）ベンゾトリアゾール、２−（３’−ｔ−ブチル−２’−ヒドロキシ−５’−（２−オクチルオキシカルボニルエチル）フェニル）ベンゾトリアゾール、２−（３’−ｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔ−ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］、２−［３’−ｔ−ブチル−５’−（２−メトキシカルボニルエチル）−２’−ヒドロキシフェニル］−２Ｈ−ベンゾトリアゾールとポリエチレングリコール３００とのエステル交換反応生成物；
【化３】
2015512454.tif 000005
であって式中Ｒが３’−ｔ−ブチル−４’−ヒドロキシ−５’−２Ｈ−ベンゾトリアゾール−２−イル−フェニル、２−［２’−ヒドロキシ−３’−（α，α−ジメチルベンジル）−５’−（１，１，３，３−テトラメチルブチル）フェニル］ベンゾトリアゾールであるもの；２−［２’−ヒドロキシ−３’−（１，１，３，３−テトラメチルブチル）−５’−（α，α−ジメチルベンジル）フェニル］ベンゾトリアゾール。
【０１４４】
２．２．  ２−ヒドロキシベンゾフェノン、例えば４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシの誘導体。
【０１４５】
２．３．置換のおよび非置換の安息香酸のエステル、例えば４−ｔ−ブチルフェニルサリチレート、フェニルサリチレート、オクチルフェニルサリチレート、ジベンゾイルレゾルシノール、ビス（４−ｔ−ブチルベンゾイル）レゾルシノール、ベンゾイルレゾルシノール、２，４−ジ−ｔ−ブチルフェニル ３，５−ジ−ｔ−ブチル−４−ヒドロキシベンゾエート、ヘキサデシル ３，５−ジ−ｔ−ブチル−４−ヒドロキシベンゾエート、オクタデシル ３，５−ジ−ｔ−ブチル−４−ヒドロキシベンゾエート、２−メチル−４，６−ジ−ｔ−ブチルフェニル ３，５−ジ−ｔ−ブチル−４−ヒドロキシベンゾエート。
【０１４６】
２．４．  アクリル酸エステル、例えばエチル α−シアノ−β，β−ジフェニルアクリレート、イソオクチル α−シアノ−β，β−ジフェニルアクリレート、メチル α−カルボメトキシシンナメート、メチル α−シアノ−β−メチル−ｐ−メトキシシンナメート、ブチル α−シアノ−β−メチル−ｐ−メトキシシンナメート、メチル α−カルボメトキシ−ｐ−メトキシシンナメート、Ｎ−（β−カルボメトキシ−β−シアノビニル）−２−メチルインドリンおよびネオペンチルテトラ（α−シアノ−β，β−ジフェニルアクリレート）。
【０１４７】
２．５．  ニッケル化合物、例えば２，２’−チオビス［４−（１，１，３，３−テトラメチルブチル）フェノール］のニッケル錯体、例えばｎ−ブチルアミン、トリエタノールアミンもしくはＮ−シクロヘキシルジエタノールアミンなどの追加の配位子を有するもしくは有さない１：１もしくは１：２錯体、ニッケルジブチルジチオカルバメート、モノアルキルエステル、例えばメチルもしくはエチルエステルの、４−ヒドロキシ−３，５−ジ−ｔ−ブチルベンジルホスホン酸のニッケル塩、ケトキシムの、例えば２−ヒドロキシ−４−メチルフェニルウンデシルケトキシムのニッケル錯体、１−フェニル−４−ラウロイル−５−ヒドロキシピラゾールのニッケル錯体であって追加の配位子を有するもしくは有さないもの。
【０１４８】
２．６．立体障害アミン、例えばビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１，２，２，６，６−ペンタメチル−４−ピペリジル） ｎ−ブチル−３，５−ジ−ｔ−ブチル−４−ヒドロキシベンジルマロネート、１−（２−ヒドロキシエチル）−２，２，６，６−テトラメチル−４−ヒドロキシピペリジンおよびコハク酸の縮合物、Ｎ，Ｎ’−ビス（２，２，６，６−テトラメチル−４−ピペリジル）ヘキサメチレンジアミンおよび４−ｔ−オクチルアミノ−２，６−ジ−クロロ−１，３，５−トリアジンの直鎖状もしくは環式の縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジ−４−イル）セバケート、ビス（１−オクチルオキシ−２，２，６，６−テトラメチルピペリジ−４−イル）スクシネート、ビス−［２，２，６，６−テトラメチル−１−（ウンデシルオキシ）ピペリジン−４−イル］カーボネート、Ｎ，Ｎ’−ビス（２，２，６，６−テトラメチル−４−ピペリジル）ヘキサメチレンジアミンおよび４−モルホリノ−２，６−ジクロロ−１，３，５−トリアジンの直鎖状および環式の縮合物、２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物、２−クロロ−４，６−ジ（４−ｎ−ブチルアミノ−１，２，２，６，６−ペンタメチルピペリジル）−１，３，５−トリアジンおよび１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンおよび４−シクロヘキシルアミノ−２，６−ジクロロ−１，３，５−トリアジンの縮合物、１，２−ビス（３−アミノプロピルアミノ）エタンおよび２，４，６−トリクロロ−１��３，５−トリアジンならびに４−ブチルアミノ−２，２，６，６−テトラメチルピペリジンの縮合物（ＣＡＳ登録番号［136504-96-6］）；１，６−ヘキサンジアミンおよび２，４，６−トリクロロ−１，３，５−トリアジンならびにＮ，Ｎ−ジブチルアミンおよび４−ブチルアミノ−２，２，６，６−テトラメチルピペリジンの縮合物（ＣＡＳ登録番号［192268-64-7］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンおよびエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンもしくは１，２，２，６，６−ペンタメチル−４−アミノピペリジンとの反応生成物、Ｎ，Ｎ’−ビス−（２，２，６，６−テトラメチル−１−プロポキシ−ピペリジン−４−イル）−ヘキサン−１，６−ジアミンおよび２，４−ジクロロ−６−｛ｎ−ブチル−（２，２，６，６−テトラメチル−１−プロポキシ−ピペリジン−４−イル）−アミン｝−［１，３，５］トリアジンのホルマール縮合生成物であるオリゴマー化合物の２−クロロ−４，６−ビス−（ジ−ｎ−ブチルアミノ）−［１，３，５］トリアジンで末端封鎖されたものの混合物、Ｎ，Ｎ’−ビス−（２，２，６，６−テトラメチル−ピペリジン−４−イル）−ヘキサン−１，６−ジアミンおよび２，４−ジクロロ−６−｛ｎ−ブチル−（２，２，６，６−テトラメチル−ピペリジン−４−イル）−アミノ｝−［１，３，５］トリアジンのホルマール縮合生成物であるオリゴマー化合物の２−クロロ−４，６−ビス−（ジ−ｎ−ブチルアミノ）−［１，３，５］トリアジンで末端封鎖されたものの混合物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Sanduvor（Clariant；CAS登録番号106917-31-1］、５−（２−エチルヘキサノイル）−オキシメチル−３，３，５−トリメチル−２−モルホリノン、２，４−ビス−［（１−シクロヘキシルオキシ−２，２，６，６−ピペリジン��４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチル−ピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジン。
【０１４９】
２．７．  オキサミド、例えば４，４’−ジオクチルオキシオキサアニリド、２，２’−ジエトキシオキサアニリド、２，２’−ジオクチルオキシ−５，５’−ジ−ｔ−ブトキシアニリド、２，２’−ジドデシルオキシ−５，５’−ジ−ｔ−ブトキシアニリド、２−エトキシ−２’−エチルオキシアニリド、Ｎ，Ｎ’−ビス（３−ジメチルアミノプロピル）オキサミド、２−エトキシ−５−ｔ−ブチル−２’−エトキシアニリドおよびその２−エトキシ−２’−エチル−５，４’−ジ−ｔ−ブトキシアニリドとの混合物、ｏ−およびｐ−メトキシ二置換されたオキサアニリドの混合物ならびにｏ−およびｐ−エトキシ二置換されたオキサアニリドの混合物。
【０１５０】
２．８．  ２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１５１】
３．  金属失活剤、例えばＮ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサアニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１５２】
４．  亜リン酸エステルおよび亜ホスホン酸エステル、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔ−ブチルフェニル）ホスファイト、ジイソデシルペンタエリトリトールジホスファイト、ビス（２，４−ジ−ｔ−ブチルフェニル）ペンタエリトリトールジホスファイト、ビス（２，４−ジクミルフェニル）ペンタエリトリトールジホスファイト、ビス（２，６−ジ−ｔ−ブチル−４−メチルフェニル）ペンタエリトリトールジホスファイト、ジイソデシルオキシペンタエリトリトールジホスファイト、ビス（２，４−ジ−ｔ−ブチル−６−メチルフェニル）ペンタエリトリトールジホスファイト、ビス（２，４，６−トリス（ｔ−ブチルフェニル）ペンタエリトリトールジホスファイト、トリステアリルソルビトールトリホスファイト、テトラキス（２，４−ジ−ｔ−ブチルフェニル）−４，４’−ビフェニレンジホスホナイト、６−イソオクチルオキシ−２，４，８，１０−テトラ−ｔ−ブチル−１２Ｈ−ジベンゾ［ｄ，ｇ］−１，３，２−ジオキサホスホシン、ビス（２，４−ジ−ｔ−ブチル−６−メチルフェニル）メチルホスファイト、ビス（２，４−ジ−ｔ−ブチル−６−メチルフェニル）エチルホスファイト、６−フルオロ−２，４，８，１０−テトラ−ｔ−ブチル−１２−メチルジベンゾ［ｄ，ｇ］−１，３，２−ジオキサホスホシン、２，２’，２’’−ニトリロ−［トリエチルトリス（３，３’，５，５’−テトラ−ｔ−ブチル−１，１’−ジフェニル−２，２’−ジイル）ホスファイト］、２−エチルヘキシル（３，３’，５，５’−テトラ−ｔ−ブチル−１，１’−ビフェニル−２，２’−ジイル）ホスファイト、５−ブチル−５−エチル−２−（２，４，６−トリ−ｔ−ブチルフェノキシ）−１，３，２−ジオキサホスフィラン。
【０１５３】
以下の亜リン酸エステルが特に好ましい：
トリス（２，４−ジ−ｔ−ブチルフェニル）ホスファイト（Irgafos 168、BASF社の登録商標）、トリス（ノニルフェニル）ホスファイト、
【化４】
2015512454.tif 000006
【０１５４】
【化５】
2015512454.tif 000007
【０１５５】
５．  ヒドロキシルアミンおよびアミン Ｎ−オキシド、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ，Ｎ−ジアルキルヒドロキシルアミンであって水素化獣脂アミンから誘導されたものまたはＮ，Ｎ−ビス（水素化ナタネ油アルキル）−Ｎ−メチル−アミン Ｎ−オキシド。
【０１５６】
６．  ニトロン、例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水添獣脂アミンから誘導されるＮ，Ｎ−ジアルキルヒドロキシルアミンから誘導されたニトロン。
【０１５７】
７．  チオ相乗剤、例えばジラウリルチオジプロピオネート、ジミストリルチオジプロピオネート、ジステアリルチオジプロピオネートおよびペンタエリトリトールテトラキス［３−（ｎ−ラウリル）−プロピオン酸エステル］。
【０１５８】
８．  ペルオキシド捕捉剤、例えばα−チオジプロピオン酸のエステル、例えばラウリルエステル、ステアリルエステル、ミリスチルエステルもしくはトリデシルエステル、メルカプトベンゾイミダゾールもしくは２−メルカプトベンゾイミダゾールの亜鉛塩、亜鉛ジブチルジチオカルバメート、ジオクタデシル二硫化物、ペンタエリトリトールテトラキス（β−ドデシルメルカプト）プロピオネート。
【０１５９】
９．  ポリアミド安定剤、例えば銅塩と、ヨウ化物および／またはリン化合物ならびに二価マンガンの塩との組み合わせ物。
【０１６０】
１０．  酸捕捉剤、例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンおよびピロカテコール酸亜鉛。
【０１６１】
１１．  ベンゾフラノンおよびインドリノン、例えばUS-A-4,325,863；US-A-4,338,244；US-A-5,175,312；US-A-5,216,052；US-A-5,252,643；DE-A-4316611；DE-A-4316622；DE-A-4316876；EP-A-0589839もしくはEP-A-0591102に開示されるもの、または３−［４−（２−アセトキシエトキシ）フェニル］−５，７−ジ−ｔ−ブチルベンゾフラン−２−オン、５，７−ジ−ｔ−ブチル−３−［４−（２−ステアロイルオキシエトキシ）フェニル］ベンゾフラン−２−オン、３，３’−ビス［５，７−ジ−ｔ−ブチル−３−（４−［２−ヒドロキシエトキシ］フェニル）ベンゾフラン−２−オン］、５，７−ジ−ｔ−ブチル−３−（４−エトキシフェニル）ベンゾフラン−２−オン、３−（４−アセトキシ−３，５−ジメチルフェニル）−５，７−ジ−ｔ−ブチルベンゾフラン−２−オン、３−（３，５−ジメチル−４−ピバロイルオキシフェニル）−５，７−ジ−ｔ−ブチルベンゾフラン−２−オン、３−（３，４−ジメチルフェニル）−５，７−ジ−ｔ−ブチルベンゾフラン−２−オン、３−（２，３−ジメチルフェニル）−５，７−ジ−ｔ−ブチルベンゾフラン−２−オンおよび３−（２−アセトキシ−４−（１，１，３，３−テトラメチル−ブチル）−フェニル）−５−（１，１，３，３−テトラメチル−ブチル）−ベンゾフラン−２−オン。
【０１６２】
１２．  成核剤、例えば無機物質、例えばタルク、金属酸化物、例えば二酸化チタンもしくは酸化マグネシウム、好ましくはアルカリ土類金属のリン酸塩、炭酸塩もしくは硫酸塩、有機化合物、例えばモノカルボン酸もしくはポリカルボン酸ならびにそれらの塩、例えば４−ｔ−ブチル安息香酸、アジピン酸、ジフェニル酢酸、コハク酸ナトリウムもしくは安息香酸ナトリウム、ポリマー化合物、例えばイオン性コポリマー（イオノマー）、Irgaclear XT 386（BASF社の登録商標）、１，３：２，４−ビス（３’，４’−ジメチルベンジリデン）ソルビトール、１，３：２，４−ジ（パラメチルジベンジリデン）−ソルビトールおよび１，３：２，４−ジ（ベンジリデン）ソルビトール。
【０１６３】
１３．  充填剤および強化材、例えば炭酸カルシウム、ケイ酸塩、ガラス繊維、ガラスビーズ、アスベスト、タルク、カオリン、ベントナイト、マイカ、ハイドロタルサイト、硫酸バリウム、金属酸化物および水酸化物、カーボンブラック、黒鉛、木粉および他の天然産物の粉もしくは繊維、合成繊維。
【０１６４】
１４．  他の添加剤、例えば可塑剤、滑沢剤、レオロジー添加剤、触媒、流動調節剤、蛍光増白剤、防炎剤、帯電防止剤および発泡剤。
【０１６５】
また驚くべきことに、式Ｉの多くの化合物と更なる添加剤とを組み合わせることは、熱、光および／または酸化による分解に対して有機材料を安定化するために、特にフェノール系酸化防止剤またはホスファイトもしくはホスホナイトを更なる添加剤として組み合わせて非常に有効であることが判明した。しばしば、式Ｉの化合物の存在は、更なる添加剤の質量に対してたかだか１対１置換の過剰で、更なる添加剤の量を減らすことができることが判明している。
【０１６６】
酸化的分解、熱的分解または光誘発性分解を受けやすい有機材料を成分ａ）として含み、式Ｉの化合物を成分ｂ）として含み、かつ更なる添加剤を成分ｃ）として含む組成物が好ましい。
【０１６７】
成分ｂ）の成分ｃ）に対する質量比が、１０：１〜１：３０、特に４：１〜１：２０、殊に２：１〜１：１０であり、かつ成分ｂ）および成分ｃ）の全体量は、成分ａ）の質量に対して８０％未満、特に５０％である組成物が好ましい。
【０１６８】
成分ｂ）の成分ｃ）に対する質量比が、４：１〜１：２０であり、かつ成分ｂ）および成分ｃ）の合わせた量は、成分ａ）の質量に対して８０％未満である組成物が好ましい。
【０１６９】
成分ｃ）として、酸化防止剤、ＵＶ吸収剤、ヒンダードアミン光安定剤、ニッケル化合物、金属失活剤、ホスファイトもしくはホスホナイト、ヒドロキシルアミンもしくはアミン Ｎ−オキシド、チオ相乗剤、ペルオキシド捕捉剤、成核剤、充填剤または強化材である更なる添加剤を含む組成物が好ましい。
【０１７０】
成分ｃ）として、ホスファイトもしくはホスホナイト、酸捕捉剤、フェノール系酸化防止剤またはアミン系酸化防止剤である更なる添加剤を含む組成物が好ましい。
【０１７１】
酸化的分解、熱的分解または光誘発性分解を受けやすい有機材料ａ）と、式Ｉの化合物ｂ）と、フェノール系酸化防止剤もしくはホスファイトもしくはホスホナイトである更なる添加剤ｃ）とを含む組成物が好ましい。
【０１７２】
成分ｃ）としてフェノール系酸化防止剤を含む組成物が好ましい。
【０１７３】
成分ｃ）として、β−（３，５−ジ−ｔ−ブチル−４−ヒドロキシフェニル）プロパン酸のエステルであるフェノール系酸化防止剤を含む組成物が好ましい。
【０１７４】
特に関連のあるフェノール系酸化防止剤は、示される通りの化合物
【化６】
2015512454.tif 000008
であり、その化合物に関して、化学名は、テトラキス［β−（３，５−ジ−ｔ−ブチル−４−ヒドロキシフェニル）−プロピオニルオキシメチル］メタンもしくはその一方でテトラキス［３−（３，５−ジ−ｔ−ブチル−４−ヒドロキシ−フェニル）プロピオニルオキシメチル］メタンである。それは、市販品であるIrganox 1010（BASF社の登録商標）に含まれる。
【０１７５】
特に関連のあるもう一つのフェノール系酸化防止剤は、示される通りの化合物
【化７】
2015512454.tif 000009
であり、その化合物に関して、化学名は、ステアリル β−（３，５−ジ−ｔ−ブチル−４−ヒドロキシフェニル）−プロピオネートまたはその一方でステアリル ３−（３，５−ジ−ｔ−ブチル−４−ヒドロキシ−フェニル）プロピオネートである。それは、市販品であるIrganox 1076（BASF社の登録商標）に含まれる。
【０１７６】
成分ｃ）として、テトラキス［β−（３，５−ジ−ｔ−ブチル−４−ヒドロキシフェニル）プロピオニルオキシメチル］メタンまたはステアリル β−（３，５−ジ−ｔ−ブチル−４−ヒドロキシフェニル）プロピオネートであるフェノール系酸化防止剤を含む組成物が好ましい。
【０１７７】
成分ｃ）としてホスファイトもしくはホスホナイトを含む組成物が好ましい。
【０１７８】
特に関連のあるホスファイトは、示される通りの化合物
【化８】
2015512454.tif 000010
であり、その化合物に関して、化学名は、トリス（２，４−ジ−ｔ−ブチル−４−ヒドロキシフェニル）ホスファイトである。それは、市販品であるIrgafos 168（BASF社の登録商標）に含まれる。
【０１７９】
成分ｃ）として、トリス（２，４−ジ−ｔ−ブチル−４−ヒドロキシフェニル）ホスファイトであるホスファイトを含む組成物が好ましい。
【０１８０】
任意に、酸化的分解、熱的分解または光誘発性分解を受けやすい有機材料を成分ａ）として含み、式Ｉの化合物を成分ｂ）として含み、かつ更なる添加剤を成分ｃ）として含む組成物は、成分ｄ）として第二の更なる添加剤を含有する。
【０１８１】
酸化的分解、熱的分解または光誘発性分解を受けやすい有機材料を成分ａ）として含み、式Ｉの化合物を成分ｂ）として含み、かつ更なる添加剤を成分ｃ）として含み、かつ成分ｄ）として第二の更なる添加剤を含む組成物が好ましい。
【０１８２】
成分ｂ）の成分ｄ）に対する質量比が、１０：１〜１：３０、特に４：１〜１：２０、殊に２：１〜１：１０であり、かつ成分ｂ）、成分ｃ）および成分ｄ）の全体量は、成分ａ）の質量に対して５０％未満である組成物が好ましい。
【０１８３】
成分ａ）と、成分ｂ）と、成分ｃ）としてホスファイトもしくはホスホナイト、酸捕捉剤、フェノール系酸化防止剤およびアミン系酸化防止剤からなる群から選択される更なる添加剤と、成分ｄ）として第二の更なる添加剤とを含む組成物が好ましい。
【０１８４】
成分ｄ）として、ホスファイトもしくはホスホナイト、酸捕捉剤、フェノール系酸化防止剤またはアミン系酸化防止剤である第二の更なる添加剤を含むが、但し、成分ｄ）が成分ｃ）とは異なる物質である組成物が好ましい。
【０１８５】
成分ａ）と、成分ｂ）と、成分ｃ）と、成分ｄ）とを含む組成物であって、成分ｃ）および成分ｄ）が、互いに独立して、ホスファイトもしくはホスホナイト、酸捕捉剤、フェノール系酸化防止剤またはアミン系酸化防止剤である組成物が好ましい。
【０１８６】
成分ａ）と、成分ｂ）と、成分ｃ）と、成分ｄ）とを含む組成物であって、成分ｃ）および成分ｄ）が、互いに独立して、ホスファイトもしくはホスホナイト、酸捕捉剤、フェノール系酸化防止剤またはアミン系酸化防止剤であるが、但し、成分ｄ）が成分ｃ）とは異なる物質である組成物が好ましい。
【０１８７】
成分ａ）と、成分ｂ）と、成分ｃ）としてフェノール系酸化防止剤と、成分ｄ）としてアミン系酸化防止剤とを含む組成物が好ましい。
【０１８８】
成分ａ）と、成分ｂ）と、成分ｃ）としてフェノール系酸化防止剤と、成分ｄ）としてホスファイトもしくはホスホナイトとを含む組成物が好ましい。
【０１８９】
酸化的分解、熱的分解または光誘発性分解を受けやすい有機材料ａ）と、式Ｉの化合物ｂ）と、フェノール系酸化防止剤である更なる添加剤ｃ）と、ホスファイトもしくはホスホナイトである第二の更なる添加剤ｄ）を含む組成物が好ましい。
【０１９０】
酸化的分解、熱的分解または光誘発性分解を受けやすい有機材料ａ）と、式Ｉの化合物ｂ）と、テトラキス［β−（３，５−ジ−ｔ−ブチル−４−ヒドロキシフェニル）−プロピオニルオキシメチル］メタンもしくはステアリル β−（３，５−ジ−ｔ−ブチル−４−ヒドロキシフェニル）−プロピオネートであるフェノール系酸化防止剤である更なる添加剤ｃ）と、ホスファイトもしくはホスホナイトである第二の更なる添加剤ｄ）を含む組成物が好ましい。
【０１９１】
酸化的分解、熱的分解または光誘発性分解を受けやすい有機材料ａ）と、式Ｉの化合物ｂ）と、フェノール系酸化防止剤である更なる添加剤ｃ）と、トリス（２，４−ジ−ｔ−ブチル）ホスファイトであるホスファイトである第二の更なる添加剤ｄ）を含む組成物が好ましい。
【０１９２】
酸化的分解、熱的分解または光誘発性分解を受けやすい有機材料ａ）と、式Ｉの化合物ｂ）と、テトラキス［β−（３，５−ジ−ｔ−ブチル−４−ヒドロキシフェニル）−プロピオニルオキシメチル］メタンもしくはステアリル β−（３，５−ジ−ｔ−ブチル−４−ヒドロキシフェニル）−プロピオネートであるフェノール系酸化防止剤である更なる添加剤ｃ）と、トリス（２，４−ジ−ｔ−ブチル）ホスファイトであるホスファイトである第二の更なる添加剤ｄ）を含む組成物が好ましい。
【０１９３】
成分ａ）としての酸化的分解、熱的分解または光誘発性分解を受けやすい有機材料および成分ｂ）としての式Ｉの化合物の前記の好ましいことは、本発明の更なる実施形態にも当てはまる。これは、成分ｃ）としての更なる添加剤の任意の存在に関しても、かつ成分ｄ）としての第二の更なる添加剤の任意の存在に関しても当てはまる。
【０１９４】
本発明の更なる一実施形態は、酸化的分解、熱的分解もしくは光誘発性分解を受けやすい有機材料、すなわち成分ａ）の保護方法であって、有機材料に対して、式Ｉの化合物、すなわち成分ｂ）を導入または適用するステップを含む前記方法に関する。
【０１９５】
前記の成分ｂ）の導入もしくは適用は、加工装置で、特に撹拌機を備えた、好ましくは閉じられていてよい加熱可能な容器中で行うことができる。撹拌機を備えた加熱可能な容器は、例えば混練機、押出機、混合機または撹拌槽である。その特定の例は、一軸スクリュー押出機、逆回転および共回転の二軸スクリュー押出機、遊星歯車押出機、リング押出機またはコニーダである。少なくとも１つのガス除去区画であって、そこに真空を適用できるかまたはそこを酸素含量が低いもしくは酸素が存在しない雰囲気に置くことができる前記区画を含む加工装置を使用することもできる。成分ｂ）は、前記加工装置中に直接的に添加することができる。
【０１９６】
成分ｂ）は、成分ａ）の任意の加工段階に導入または適用することができる。成分ａ）がポリマーである場合に、その段階は、特に加工装置中での成分ａ）の成形作業の前またはその間である。
【０１９７】
成分ｂ）は、乾燥粉体の形で、溶融物の形で、カプセル化された形で、例えばワックス中もしくは補助ポリマー中にカプセル化された形で、または湿式混合物の形で、例えば溶液、分散液もしくは懸濁液、例えば不活性溶媒、水もしくはオイル中の形で導入または適用できる。分散剤または懸濁剤は、成分ｂ）の湿式混合物の場合に存在してよい。
【０１９８】
成分ｂ）を、成分ａ）に対して導入または適用することもできる。
【０１９９】
成分ａ）がポリマーである場合に、成分ｂ）を成分ａ）へと導入もしくは適用する更なる手法は、相応の出発材料、例えば成分ａ）のモノマーの重合の前、その間またはその直後での添加である。例えば、重合触媒の失活の間の噴霧が特に好ましい。架橋が成分ａ）の形成の間に行われる場合には、架橋の前の導入または適用が好ましい。
【０２００】
成分ａ）がポリマーである場合には、導入または適用の方法は、好ましくは、成形法、特に射出成形法、ブロー成形法、圧縮成形法、回転成形法、スラッシュ成形法または押出成形法である。
【０２０１】
酸化的分解、熱的分解もしくは光誘発性分解を受けやすい有機材料がポリマーであり、かつ式Iの化合物を有機材料中に導入するステップを含み、かつ部分的もしくは完全な導入が１３５〜３５０℃、好ましくは１５０℃〜１４０℃、特に１８０℃〜３３０℃、殊に１９０℃〜３２０℃の範囲の温度で行われる方法が好ましい。
【０２０２】
成分ｂ）が押出機へと、ポリマーである成分ａ）の加工の間に導入または適用される方法が好ましい。
【０２０３】
更なる添加剤および任意の第二の更なる添加剤、すなわち成分ｃ）もしくは成分ｃ）およびｄ）の場合に、成分ｂ）および更なる添加剤または第二の更なる添加剤は、成分ａ）へと個々にまたは互いに混合して導入または適用できる。所望であれば、個々の成分は、互いに、成分ａ）中に導入する前に、例えば乾式配合、圧縮、溶融、ワックスもしくはポリマーによるカプセル化によって、または溶液、分散液もしくは懸濁液の形の、例えば不活性溶媒、水もしくはオイル中の形の湿式混合物として混合することができる。
【０２０４】
成分ｂ）および更なる添加剤および任意に第二の更なる添加剤は、また、成分ａ）へと、成分ｂ）、更なる添加剤、任意に第二の更なる添加剤およびマスターバッチポリマーを含むマスターバッチ（「濃縮物」）の形で添加することもできる。成分ｂ）および更なる添加剤および任意に第二の更なる添加剤は、マスターバッチ中に、該マスターバッチの質量に対して１％〜４０％、好ましくは２％〜２０％の濃度で導入される。マスターバッチポリマー含量は、１００質量％のマスターバッチに対する差異である。前記マスターバッチポリマーは、成分ａ）がポリマーである場合に、必ずしもそれと同じポリマーである必要はない。
【０２０５】
本発明の更なる一実施形態は、添加剤組成物であって、
ｂ）式Ｉの化合物と、
ｃ）ホスファイトもしくはホスホナイト、酸捕捉剤、フェノール系酸化防止剤もしくはアミン系酸化防止剤からなる群から選択される更なる添加剤と、
を含む前記組成物に関する。
【０２０６】
成分ｂ）の成分ｃ）に対する質量比が、１０：１〜１：３０、特に４：１〜１：２０、特に２：１〜１：１０である組成物が好ましい。
【０２０７】
成分ｂ）の成分ｃ）に対する質量比が、１０：１〜１：３０、特に４：１〜１：２０、特に２：１〜１：１０である添加剤組成物が好ましい。
【０２０８】
添加剤組成物であって、
ｂ）式Iの化合物と、
ｃ）フェノール系酸化防止剤またはホスファイトもしくはホスホナイトである更なる添加剤と、
を含む添加剤組成物が好ましい。
【０２０９】
添加剤組成物であって、
ｂ）式Iの化合物と、
ｃ）フェノール系酸化防止剤である更なる添加剤と、
を含む添加剤組成物が好ましい。
【０２１０】
添加剤組成物であって、
ｂ）式Iの化合物と、
ｃ）ホスファイトもしくはホスホナイトである更なる添加剤と、
を含む添加剤組成物が好ましい。
【０２１１】
添加剤組成物であって、
ｂ）式Iの化合物と、
ｃ）テトラキス［β−（３，５−ジ−ｔ−ブチル−４−ヒドロキシフェニル）−プロピオニルオキシメチル］メタン、ステアリル β−（３，５−ジ−ｔ−ブチル−４−ヒドロキシフェニル）−プロピオネートまたはトリス−（２，４−ジ−ｔ−ブチル）ホスファイトである更なる添加剤と、
を含む添加剤組成物が好ましい。
【０２１２】
成分ｄ）として第二の更なる添加剤を含む添加剤組成物が好ましい。
【０２１３】
添加剤組成物であって、
ｂ）式Iの化合物と、
ｃ）ホスファイトもしくはホスホナイト、酸捕捉剤、フェノール系酸化防止剤またはアミン系酸化防止剤からなる群から選択される更なる添加剤と、
ｄ）ホスファイトもしくはホスホナイト、酸捕捉剤、フェノール系酸化防止剤またはアミン系酸化防止剤からなる群から選択される第二の更なる添加剤と、
を含む添加剤組成物が好ましい。
【０２１４】
添加剤組成物であって、
ｂ）式Iの化合物と、
ｃ）ホスファイトもしくはホスホナイト、酸捕捉剤、フェノール系酸化防止剤またはアミン系酸化防止剤からなる群から選択される更なる添加剤と、
ｄ）ホスファイトもしくはホスホナイト、酸捕捉剤、フェノール系酸化防止剤またはアミン系酸化防止剤からなる群から選択される第二の更なる添加剤と、
を含むが、但し、成分ｃ）が成分ｄ）とは異なる物質である添加剤組成物が好ましい。
【０２１５】
成分ｂ）の成分ｃ）に対する質量比は、１０：１〜１：３０、特に４：１〜１：２０、特に２：１〜１：１０であり、かつ成分ｂ）の成分ｄ）に対する質量比が、１０：１〜１：３０、特に４：１〜１：２０、殊に２：１〜１：１０である組成物が好ましい。
【０２１６】
成分ｂ）の成分ｃ）に対する質量比は、１０：１〜１：３０、特に４：１〜１：２０、特に２：１〜１：１０であり、かつ成分ｂ）の成分ｄ）に対する質量比が、１０：１〜１：３０、特に４：１〜１：２０、殊に２：１〜１：１０である添加剤組成物が好ましい。
【０２１７】
添加剤組成物であって、
ｂ）式Iの化合物と、
ｃ）フェノール系酸化防止剤である更なる添加剤と、
ｄ）ホスファイトもしくはホスホナイトである第二の更なる添加剤と、
を含む添加剤組成物が好ましい。
【０２１８】
添加剤組成物であって、
ｂ）式Iの化合物と、
ｃ）テトラキス［β−（３，５−ジ−ｔ−ブチル−４−ヒドロキシフェニル）−プロピオニルオキシメチル］メタンまたはステアリル β−（３，５−ジ−ｔ−ブチル−４−ヒドロキシフェニル）−プロピオネートである更なる添加剤と、
ｄ）ホスファイトもしくはホスホナイトである第二の更なる添加剤と、
を含む添加剤組成物が好ましい。
【０２１９】
添加剤組成物であって、
ｂ）式Iの化合物と、
ｃ）フェノール系酸化防止剤である更なる添加剤と、
ｄ）トリス−（２，４−ジ−ｔ−ブチル）ホスファイトである第二の更なる添加剤と、
を含む添加剤組成物が好ましい。
【０２２０】
添加剤組成物であって、
ｂ）式Iの化合物と、
ｃ）テトラキス［β−（３，５−ジ−ｔ−ブチル−４−ヒドロキシフェニル）−プロピオニルオキシメチル］メタンまたはステアリル β−（３，５−ジ−ｔ−ブチル−４−ヒドロキシフェニル）−プロピオネートである更なる添加剤と、
ｄ）トリス−（２，４−ジ−ｔ−ブチル）ホスファイトである第二の更なる添加剤と、
を含む添加剤組成物が好ましい。
【０２２１】
本発明の更なる一実施形態は、
ａ）酸化的分解、熱的分解もしくは光誘発性分解を受けやすい有機材料であって、ポリマーであるが、但し、該ポリマーが、ポリペプチド、寒天もしくは寒天の成分ではない有機材料と、
ｂ）式Ｉの化合物と、
を含む組成物から製造される物品に関する。
【０２２２】
前記組成物は、好ましくは種々の成形品の製造のために使用できる。かかる物品のための例は、以下のものである。
【０２２３】
Ｉ−１）浮かぶデバイス、海上用途、ポンツーン、ブイ、甲板、桟橋、ボート、カヤック、オール用のプラスチック用材および砂浜補強。
【０２２４】
Ｉ−２）自動車用途、特にバンパ、ダッシュボード、バッテリ、リアライニングおよびフロントライニング、フード下の成形部材、ハットシェルフ、トランクライニング、内装ライニング、エアバッグカバー、装備品（ライト）の電子用成形品、ダッシュボード用の板材、ヘッドランプガラス、計器板、外装ライニング、椅子張り、自動車ライト、ヘッドライト、駐車灯、リアライト、停止灯、内部装備品および外部装備品、ドアパネル、ガスタンク、フロントガラス、リアウィンドウ、シート裏張り、外装パネル、電線絶縁、シーリング用の押出異形材、クラッディング、柱カバー、シャシー部材、排気系、燃料フィルタ／フィラー、燃料ポンプ、燃料タンク、車体側面用成形品、コンバーチブル天板、外部ミラー、外部装備品、留め具／固定具、フロントエンドモジュール、ガラス、ヒンジ、ロックシステム、荷台／屋根上荷台、圧縮部材／打ち抜き部材、シーリング、側面衝撃保護、消音体／防音体およびサンルーフ。
【０２２５】
Ｉ−３）道路交通デバイス、特に標識用支柱、道路標識用の支柱、カーアクセサリー、ワーニングトライアングル、医療ケース、ヘルメット、タイヤ。
【０２２６】
Ｉ−４）飛行機、鉄道、内燃動車（車、オートバイ、トラック）用の、調度品を含むデバイス。
【０２２７】
Ｉ−５）宇宙用途のためのデバイス、特にロケットおよび人工衛星、例えば再突入シールド。
【０２２８】
Ｉ−６）建築およびデザイン用のデバイス、採掘用途、防音システム、路上待避所およびシェルター。
【０２２９】
ＩＩ−１）一般的な電気／電子デバイス（パソコン、電話、携帯電話、プリンタ、テレビセット、音響デバイスおよび映像デバイス）における用具、ケースおよびカバー、植木鉢、衛星ＴＶ用アンテナおよびパネルデバイス。
【０２３０】
ＩＩ−２）鋼鉄またはテキスタイルなどの他の材料のための外被。
【０２３１】
ＩＩ−３）エレクトロニクス産業用のデバイス、特にプラグ、特にコンピュータプラグ用の絶縁体、電機部品および電子部品用のケース、プリント基板およびチップ、チェックカードまたはクレジットカードなどの電子データ貯蔵用の材料。
【０２３２】
ＩＩ−４）電気機器、特に洗濯機、タンブラー、オーブン（電子レンジ）、皿洗い機、ミキサーおよびアイロン。
【０２３３】
ＩＩ−５）ライト用カバー（例えば街頭、ランプシェード）。
【０２３４】
ＩＩ−６）ワイヤおよびケーブルにおける用途（半導体、絶縁体およびケーブル外被）。
【０２３５】
ＩＩ−７）コンデンサ用フォイル、冷蔵庫、加熱装置、空調機、電子機器の封止、半導体、コーヒーマシンおよび真空掃除機。
【０２３６】
ＩＩＩ−１）工業用品、例えば歯車（ギア）、スライド式取り付け部品、スペーサ、ねじ、ボルト、ハンドルおよびノブ。
【０２３７】
ＩＩＩ−２）ローターブレード、換気扇および風車ベーン、ソーラーデバイス、水泳プール、水泳プールカバー、プールライナー、池用ライナー、クローゼット、ワードローブ、区分壁、スラットウォール、折り畳み壁、屋根、シャッター（例えばローラーシャッター）、取付具、パイプ間の接続具、スリーブおよびコンベヤベルト。
【０２３８】
ＩＩＩ−３）衛生用品、特にシャワー室、便座、カバーおよびシンク。
【０２３９】
ＩＩＩ−４）保健衛生用品、特におむつ（赤ん坊、成人の失禁）、女性用保健衛生用品、シャワーカーテン、ブラシ、マット、タブ、携帯用トイレ、歯ブラシおよび便器。
【０２４０】
ＩＩＩ−５）水、廃水および化学薬品用のパイプ（架橋または非架橋）、ワイヤおよびケーブルの保護用のパイプ、ガス、オイルおよび下水用のパイプ、樋、縦樋および下水システム。
【０２４１】
ＩＩＩ−６）任意の形状の異形材（窓板）および羽目板。
【０２４２】
ＩＩＩ−７）ガラス代用品、特に押出もしくは同時押出されたプレート、建造物（一体構造、二重壁もしくは多重壁）、航空機、学校用のガラス、押出シート、建築用ガラス、電車、輸送機関、衛生用品および温室のための窓フィルム。
【０２４３】
ＩＩＩ−８）プレート（壁、カッティングボード）、押出コーティング（印画紙、テトラパックおよびパイプコーティング）、サイロ、木材代用品、プラスチック板材、木材複合体、壁、表面、家具、装飾フォイル、床材（内装および外装用途）、床、踏み板およびタイル。
【０２４４】
ＩＩＩ−９）取り入れ用および排出用のマニホルド。
【０２４５】
ＩＩＩ−１０）セメント用途、コンクリート用途、コンポジット用途およびカバー、羽目板およびクラッディング、手すり、手すり子、キッチン天板、屋根、屋根板、タイルおよび幌。
【０２４６】
ＩＶ−１）プレート（壁およびカッティングボード）、トレイ、人工芝、アストロターフ、スタジアムの競技場（屋外競技場）用の人工カバー、スタジアムの競技場（屋外競技場）用の人工床およびテープ。
【０２４７】
ＩＶ−２）長繊維および短繊維の織布、繊維（絨毯／衛生用品／ジオテキスタイル／モノフィラメント；フィルタ；ワイプ／カーテン（シェード）／医療用途）、ばら繊維（ガウン／防護衣などの用途）、ネット、ロープ、ケーブル、糸、紐、スレッド、安全シートベルト、衣類、下着、手袋；ブーツ、ゴム靴、女性用下着、衣服、水着、運動着、傘（パラソル、日よけ）、パラシュート、パラグライダー、帆、「バルーンシルク（balloon-silk）」、キャンプ用品、テント、空気ベッド、サンベッド、バルクバッグおよびバッグ。不織布、例えば医療用布および関連服飾品、工業用服飾品、アウトドア布、室内調度品および建築用布。
【０２４８】
ＩＶ−３）屋根、トンネル、ゴミ捨て場、池、ゴミ捨て場用のメンブレン、絶縁材、カバーおよびシーリング、壁屋根用メンブレン、ジオメンブレン、水泳プール、カーテン（シェード）／日よけ、オーニング、キャノピー、壁紙、食品包装材およびラッピング（フレキシブルおよびソリッド）、医療用包装（フレキシブルおよびソリッド）、エアバッグ／安全ベルト、アームレストおよびヘッドレスト、絨毯、中央制御盤、ダッシュボード、コックピット、ドア、オーバーヘッドコンソールモジュール、ドアトリム、ヘッドライナー、屋内照明、屋内ミラー、パーセルシェルフ、リアラゲッジカバー、シート、ステアリングコラム、ステアリングホイール、テキスタイルおよびトランクトリム。
【０２４９】
Ｖ）フィルム（包装、ゴミ捨て場、ラミネート、農業および園芸、温室、マルチ、トンネル、サイレージ）、ベールラップ、水泳プール、ゴミ袋、壁紙、ストレッチフィルム、ラフィア、淡水化フィルム、バッテリーおよびコネクタ。
【０２５０】
ＶＩ−１）食品包装およびラッピング（フレキシブルおよびソリッド）、ボトル。
【０２５１】
ＶＩ−２）貯蔵システム、例えば箱（クレート）、ラゲッジ、チェスト、家庭用箱、パレット、棚、トラック、ねじ受け、パックおよび缶。
【０２５２】
ＶＩ−３）カートリッジ、シリンジ、医療用途、任意の輸送用コンテナ、ゴミ箱およびくず入れ、ゴミ袋、ビン、ゴミ入れ、ゴミ用ポリ袋、ウィーリー・ビン、汎用容器、水／使用済み水／化学薬品／ガス／オイル／ガソリン／ディーゼル用のタンク、タンクライナー、箱、クレート、バッテリーケース、樋、医療デバイス、例えばピストン、眼部用途、診断デバイスおよび医薬品ブリスター用の包装。
【０２５３】
ＶＩＩ−１）押出コーティング（印画紙、テトラパック、パイプコーティング）、任意の種類の家庭用品（例えば用具、サーモスボトル／衣類ハンガー）、固定システム、例えばプラグ、ワイヤおよびケーブルクランプ、ジッパー、ファスナー、ロックおよびスナップクロージャー。
【０２５４】
ＶＩＩ−２）支持デバイス、余暇のための物品、例えばスポーツデバイスおよびフィットネスデバイス、体操マット、スキーブーツ、インラインスケート、スキー、ビッグフット、競技面（例えばテニス場）、ねじ蓋、ボトルおよび缶のための蓋および栓。
【０２５５】
ＶＩＩ−３）一般家具、発泡された物品（クッション、衝撃吸収材）、フォーム、スポンジ、皿洗い布、マット、ガーデンチェア、スタジアムシート、テーブル、カウチ、おもちゃ、組み立てキット（ボード／フィギュア／ボール）、おもちゃの家、てすりおよびおもちゃの乗り物。
【０２５６】
ＶＩＩ−４）光学データ記憶および磁気データ記憶のための材料。
【０２５７】
ＶＩＩ−５）台所用品（食べる、飲む、調理する、貯蔵する）。
【０２５８】
ＶＩＩ−６）ＣＤ、カセットテープおよびビデオテープ用の箱、ＤＶＤ電子商品、あらゆる種類の事務用具（ボールペン、スタンプおよびインクパッド、マウス、棚、レール）、あらゆる容量および内容のボトル（飲料、洗剤、香水を含む化粧品）および接着テープ。
【０２５９】
ＶＩＩ−７）履き物（靴／靴底）、インソール、スパッツ、接着剤、構造接着剤、食品箱（果実、野菜、肉類、魚類）、合成紙、ボトル用のラベル、カウチ、人工関節（ヒト）、印刷版（フレキソ印刷）、プリント回路板およびディスプレイ技術。
【０２６０】
ＶＩＩ−８）充填物を含むポリマー（タルク、白亜、陶土（カオリン）、ウォラストナイト、顔料、カーボンブラック、ＴｉＯ2、マイカ、ナノ複合物、ドロマイト、珪酸塩、ガラス、アスベスト）。
【０２６１】
フィルム、パイプ、異形材、ボトル、タンク、容器または繊維である物品が好ましい。
【０２６２】
成形された物品が好ましい。特に、成形は、射出成形、ブロー成形、圧縮成形、回転成形、スラッシュ成形または押出成形によって行われる。
【０２６３】
本発明の更なる一実施形態は、式Ｉの化合物、すなわち成分ｂ）を、酸化的分解、熱的分解もしくは光誘発性分解を受けやすい有機材料であって、ポリマー、オリゴヒドロキシ化合物、ワックス、脂肪もしくは鉱油であるが、但し、前記ポリマーは、ポリペプチド、寒天または寒天の成分ではなく、かつ前記オリゴヒドロキシ化合物は、グルコースもしくは寒天の成分ではない前記材料、すなわち成分ａ）を酸化、熱もしくは光による分解に対して安定化するために用いる使用に関する。
【０２６４】
成分ｂ）を、フォームの形のポリウレタンをスコーチに対して安定化するために用いる使用が好ましい。
【０２６５】
式Iの化合物を、酸化的分解、熱的分解もしくは光誘発性分解を受けやすい有機材料を更なる添加剤と組み合わせて、酸化、熱もしくは光による分解に対して安定化するための使用が好ましい。
【０２６６】
式Iの化合物を、酸化的分解、熱的分解もしくは光誘発性分解を受けやすい有機材料をフェノール系酸化防止剤もしくはホスファイトもしくはホスホナイトである更なる添加剤と組み合わせて、酸化、熱もしくは光による分解に対して安定化するための使用が好ましい。
【０２６７】
式Iの化合物を、酸化的分解、熱的分解もしくは光誘発性分解を受けやすい有機材料をフェノール系酸化防止剤である更なる添加剤およびホスファイトもしくはホスホナイトである第二の更なる添加剤と組み合わせて、酸化、熱もしくは光による分解に対して安定化するための使用が好ましい。
【０２６８】
式Iの化合物を、酸化的分解、熱的分解もしくは光誘発性分解を受けやすいポリオフェリンもしくはそのコポリマーである有機材料をフェノール系酸化防止剤である更なる添加剤およびホスファイトもしくはホスホナイトである第二の更なる添加剤と組み合わせて、酸化、熱もしくは光による分解に対して安定化するための使用が好ましい。
【０２６９】
成分ａ）の加工は、成分ａ）を、熱へと、例えば１３５℃〜１５０℃の範囲の温度へと、特に１５０℃〜３４０℃の温度へと、成分ａ）の加工の時間の間に短時間晒すこととして特徴付けられる。加工時間は、例えば可能な使用時間に対して短い。使用は、一般に、加工の間の温度より低い、例えば０℃〜５０℃の温度で行われる。
【０２７０】
成分ｂ）を、成分ａ）を加工の間の酸化的分解もしくは熱的分解に対して安定化するために用いる使用が好ましい。
【０２７１】
式Ｉの化合物は、部分的に公知であり、部分的に新規である。式Ｉの公知化合物への幾つかの合成経路は、文献に記載されている。
【０２７２】
式Ｉの化合物は、式ＩＩのアントラニル酸アミド誘導体と式ＩＩＩのホルミル安息香酸誘導体
【化９】
2015512454.tif 000011
［式中、置換基Ｒ1〜Ｒ9は、式Ｉと同様に定義される］との、溶剤の存在下での縮合環化によって製造できる。
【０２７３】
有機溶剤、特にジメチルホルムアミド、ジメチルアセトアミドおよびエトキシエタノールが好ましい。
【０２７４】
本発明の更なる一実施形態は、式Ｉ
【化１０】
2015512454.tif 000012
［式中、
ｎは、１であり、
Ｒ5は、Ｃ1〜Ｃ30−アルキルオキシ、Ｃ3〜Ｃ10−シクロアルキルオキシ、Ｃ6〜Ｃ12−アリールオキシ、Ｃ7〜Ｃ13−アラルキルオキシもしくはＮＲ'1Ｒ'2であり、
Ｒ1〜Ｒ4からの３つの置換基およびＲ6〜Ｒ9からの２つの置換基は、Ｈであり、かつＲ1〜Ｒ4およびＲ6〜Ｒ9からの他の残りの３つの置換基は、それぞれ互いに独立して、Ｈ、Ｃ1〜Ｃ12−アルキル、Ｃ1〜Ｃ12−アルコキシもしくはハロゲンであり、かつ
Ｒ'1およびＲ'2は、それぞれ互いに独立して、Ｈ、Ｃ1〜Ｃ12−アルキル、Ｃ3〜Ｃ10−シクロアルキル、Ｃ3〜Ｃ22−アルケニル、Ｃ6〜Ｃ10−アリール、Ｃ7〜Ｃ12−アラルキルであるか、または
Ｒ'1およびＲ'2は、それらが結合される窒素原子と一緒になって、ピロリジン環、ピペリジン環もしくはモルホリン環を形成するが、但し、Ｒ'1およびＲ'2は、同時にＣ1−アルキルではない］の化合物に関する。
【０２７５】
以下の実施例は、本発明を更に説明するものであるが、本発明を制限するものではない。パーセンテージ値は、特に記載がない限り、質量％である。
【０２７６】
例１：化合物（１０１）の製造
【化１１】
2015512454.tif 000013
【０２７７】
８９．８ｇ（０．６５モル）のアントラニル酸アミドおよび１００．０ｇ（０．６５モル）のフタルアルデヒド酸を、９００ｍＬのＤＭＡと混合し、撹拌しながら１７０℃で４時間にわたり加熱する。１０℃に冷却した後に、４００ｍＬのジクロロメタンを添加し、白色の沈殿物を吸引フィルタで濾過し、１００ｍＬのジクロロメタンで２回洗浄する。生成物を５０℃で真空下で一晩乾燥させる。
収量１３８．０ｇ（理論値の８５％）、白色の結晶、融点２８６℃
1H-NMR ([ppm], DMSO-d6): 6.50 (s, 1 H, CH), 7.35 - 8.05 (m, 8 H, 芳香族性H), 9.45 (s, 1 H, NH)
LC/MS (ACPI ポジティブモード): [M+1] = 251
【０２７８】
例２：化合物（１０２）の製造
【化１２】
2015512454.tif 000014
【０２７９】
２−アミノ−Ｎ−メチル−ベンザミドおよびフタルアルデヒド酸から化合物（１０１）と同様に製造する。
収率：理論値の９３％／融点１８３℃／LC/MS (ACPI ポジティブモード): [M+1] = 265
【０２８０】
例３：化合物（１０３）の製造
【化１３】
2015512454.tif 000015
【０２８１】
２−アミノ−Ｎ−フェニル−ベンザミドおよび６−ホルミル−２，３−ジメトキシ−安息香酸から化合物（１０１）と同様に製造する。
収率：理論値の１００％／融点２２１℃ / LC/MS (ACPI ポジティブモード): [M+1] = 387
【０２８２】
例４：化合物（１０４）の製造
【化１４】
2015512454.tif 000016
【０２８３】
２−アミノ−Ｎ−フェニル−ベンザミドおよびフタルアルデヒド酸から化合物（１０１）と同様に製造する。
収率：理論値の６８％／融点２０２℃／LC/MS (ACPI ポジティブモード): [M+1] = 327
【０２８４】
例５：化合物（１０５）の製造
【化１５】
2015512454.tif 000017
【０２８５】
２−アミノ−４−メチル−ベンザミドおよびフタルアルデヒド酸から化合物（１０１）と同様に製造する。
収率：理論値の８５％／融点２５７℃／LC/MS (ACPI ポジティブモード): [M+1] = 265
【０２８６】
例６：化合物（１０６）の製造
【化１６】
2015512454.tif 000018
【０２８７】
２−アミノ−５−クロロ−ベンザミドおよびフタルアルデヒド酸から化合物（１０１）と同様に製造する。
収率：理論値の１００％／融点２８５℃／LC/MS (ACPI ポジティブモード): [M+1] = 285
【０２８８】
例７：化合物（１０７）の製造
【化１７】
2015512454.tif 000019
【０２８９】
２−アミノ−５−クロロ−ベンザミドおよび６−ホルミル−２，３−ジメトキシ−安息香酸から化合物（１０１）と同様に製造する。
収率：理論値の９０％／融点３００℃／LC/MS (ACPI ポジティブモード): [M+1] = 345
【０２９０】
例８：化合物（１０８）の製造
【化１８】
2015512454.tif 000020
【０２９１】
アントラニル酸アミドおよび６−ホルミル−２，３−ジメトキシ−安息香酸から化合物（１０１）と同様に製造する。
収率：理論値の１００％／融点２９０℃／LC/MS (ACPI ポジティブモード): [M+1] = 311
【０２９２】
例９：化合物（１０９）の製造
【化１９】
2015512454.tif 000021
【０２９３】
２−アミノ−Ｎ−ドデシル−ベンザミドおよび６−ホルミル−２，３−ジメトキシ−安息香酸から化合物（１０１）と同様に製造する。
収率：理論値の４６％／融点９３℃／LC/MS (ACPI ポジティブモード): [M+1] = 419
【０２９４】
例１０：化合物（１１０）の製造
【化２０】
2015512454.tif 000022
【０２９５】
２−アミノ−４−メチル−ベンザミドおよび６−ホルミル−２，３−ジメトキシ−安息香酸から化合物（１０１）と同様に製造する。
収率：理論値の８３％／融点２９３℃／LC/MS (ACPI ポジティブモード): [M+1] = 325
【０２９６】
例１１：化合物（１１１）の製造
【化２１】
2015512454.tif 000023
【０２９７】
２−アミノ−Ｎ−ヘキシル−ベンザミドおよびフタルアルデヒド酸から化合物（１０１）と同様に製造する。
収率：理論値の５３％／融点６６℃／LC/MS (ACPI ポジティブモード): [M+1] = 335
【０２９８】
例１２：化合物（１１２）の製造
【化２２】
2015512454.tif 000024
【０２９９】
２−アミノ−Ｎ−シクロヘキシル−ベンザミドおよびフタルアルデヒド酸から化合物（１０１）と同様に製造する。
収率：理論値の３６％／融点１７５℃／LC/MS (ACPI ポジティブモード): [M+1] = 333
【０３００】
例１３：化合物（１１３）の製造
【化２３】
2015512454.tif 000025
【０３０１】
０．５０ｇ（３．３ミリモル）の２−アミノ−Ｎ−ヒドロキシ−ベンザミドおよび０．４９ｇ（３．３ミリモル）のフタルアルデヒド酸を、５ｍＬのエトキシエタノールと混合し、撹拌しながら１３０℃で４時間にわたり加熱する。室温に冷却した後に、５ｍＬの水を添加し、白色の沈殿物を吸引フィルタで濾過し、５ｍＬの水で２回洗浄する。生成物を５０℃で真空下で一晩乾燥させる。
収量０．６５ｇ（理論値の７５％）、白色の結晶、融点１８５℃
1H-NMR ([ppm], DMSO-d6): 6.60 (s, 1 H, CH), 7.35 - 8.10 (m, 8 H, 芳香族性H), 10.3 (s, 1 H, OH)
LC/MS (ACPI ポジティブモード): [M+1] = 267
【０３０２】
例１４：化合物（１１４）の製造
【化２４】
2015512454.tif 000026
【０３０３】
例１３と同様にして、化合物（１１４）を、０．５０ｇ（３．３ミリモル）の２−アミノ−Ｎ−ヒドロキシ−ベンザミドおよび０．６９ｇ（３．３ミリモル）の６−ホルミル−２，３−ジメトキシ安息香酸を反応させることによって製造する。
収量１．０７ｇ（理論値の１００％）、融点２４０℃
1H-NMR ([ppm], DMSO-d6): 3.30 (s, 6 H, CH3), 6.42 (s, 1 H, CH), 7.35 - 8.05 (m, 6 H, 芳香族性H), 10.22 (s, 1 H, OH)
LC/MS (ACPI ポジティブモード): [M+1] = 327
【０３０４】
例１５：化合物（１１５）の製造
【化２５】
2015512454.tif 000027
【０３０５】
０．６０ｇ（２．５ミリモル）の２−アミノ−Ｎ−ベンジルオキシ−ベンザミドおよび０．３７ｇ（２．０ミリモル）のフタルアルデヒド酸を、６ｍＬのエトキシエタノールと混合し、撹拌しながら１３０℃で４時間にわたり加熱する。室温に冷却した後に、溶剤を蒸発させ、粘性の残留物を水で擦り、白色の沈殿物を吸引フィルタで濾過し、５ｍＬのメタノールで２回洗浄する。生成物を５０℃で真空下で一晩乾燥させる。
収量０．５８ｇ（理論値の６４％）、白色の結晶、融点１８９℃
1H-NMR ([ppm], CDCl3): 4.55 (d, 1 H, CH), 5.15 (d, 1 H, CH), 6.25 (s, 1 H, NCH), 7.30 - 8.20 (m, 13 H, 芳香族性H)
LC/MS (ACPI ポジティブモード): [M+1] = 357
【０３０６】
例１６：化合物（１１６）の製造
【化２６】
2015512454.tif 000028
【０３０７】
例１６と同様にして、化合物（１１６）を、１．８ｇ（１０．０ミリモル）の２−アミノ−Ｎ−メトキシ−ベンザミドおよび１．５０ｇ（１０．０ミリモル）のフタルアルデヒド酸を反応させることによって製造する。
収量１．３５ｇ（理論値の５０％）、融点１６４℃
1H-NMR ([ppm], CDCl3): 3.75 (s, 3 H, CH3), 6.22 (s, 1 H, CH), 7.32 - 8.20 (m, 8 H, 芳香族性H)
LC/MS (ACPI ポジティブモード): [M+1] = 281
【０３０８】
例１７：ポリプロピレンの安定化
方法１：
使用される小型押出機は、ＤＳＭから市販されており、それは、溶融したポリマーの円形の流れを可能にする。すなわち二軸スクリュー装置中の２つのスクリューは、その溶融されたポリマーを、押出機の入口帯域に接続されている出口へと押す。該小型押出機の鋼製胴部の温度は調節でき、かつ押出機の入口帯域は、ガスでパージすることができ、それにより、ポリマーサンプルの装填に由来する閉じ込められた空気の除去が可能となる。更に、２つのスクリューの回転の間に前記胴部に対して溶融されたポリマーにより作用される力をセンサが測定する。溶融されたポリマーの粘度変化は、力の変化をもたらす。
【０３０９】
押出機の鋼製ハウジングは、２８０℃の温度に設定され、入口帯域は、２０ｍＬ／分の窒素流下にされる。５０ｒｐｍのスクリュー速度で、８．９５５ｇのパイプグレードのポリプロピレンランダムコポリマー（ｄ＝０．９０５ｇ／ｃｍ3、メルトフローインデックス０．２５ｇ／１０分（２３０℃／２．１６ｋｇ）、融点１４２℃（１０Ｋ／分の加熱速度でＤＳＣにより測定）；全混合物の９９．９５％）および０．００４５ｇの本発明による化合物（全混合物の０．０５％）からなる混合物９ｇを装填する。比較例１７ａ）の場合に、本発明による化合物は添加しない。前記ポリプロピレンランダムコポリマー自体は、既に、０．２％のテトラキス［３−（３，５−ジ−ｔ−ブチル−４−ヒドロキシ−フェニル）−プロピオニルオキシメチル］−メタン、０．２％の１，３，５−トリ−（２，６−ｔ−ブチル−４−ヒドロキシベンジル）−２，４，６−トリメチルベンゼン、０．１％のトリス−（２，４−ジ−ｔ−ブチルフェニル）ホスファイトおよび０．０５％のステアリン酸カルシウムを含有する。
【０３１０】
テトラキス［３−（３，５−ジ−ｔ−ブチル−４−ヒドロキシ−フェニル）−プロピオニルオキシメチル］メタンは、示される通りのフェノール系酸化防止剤
【化２７】
2015512454.tif 000029
であり、それは、例えばIrganox 1010（BASF社の登録商標）中に含まれている。
【０３１１】
１，３，５−トリ−（２，６−ｔ−ブチル−４−ヒドロキシベンジル）−２，４，６−トリメチルベンゼンは、示される通りのフェノール系酸化防止剤
【化２８】
2015512454.tif 000030
であり、それは、例えばIrganox 1330（BASF社の登録商標）中に含まれている。
【０３１２】
トリス−（２，４−ジ−ｔ−ブチルフェニル）ホスファイトは、示される通りのホスファイト系安定剤
【化２９】
2015512454.tif 000031
であり、それは、例えばIrgafos 168（BASF社の登録商標）中に含まれている。
【０３１３】
装填後に、スクリュー速度を１００ｒｐｍに設定し、胴部に作用される力を記録する。その試験を窒素下で２０ｍＬ／分の流速で１０分にわたり行う。短い時間の後に、その力の一定の低下が記録される。その力の低下は、力対時間曲線の傾きとして定量化され、その際、前記傾きは、７分と１０分の時間の間に計算される。この曲線はむしろ前記期間中は線形である。その力の時間に伴う低下は、ポリマーサンプルの溶融分解の程度として解釈される。
【０３１４】
最小の分解が望まれるが、それは、前記曲線の傾きについての小さい値によって表現される。分解がないことは、ゼロの傾きを意味するものである。結果を第１表に示す。
【０３１５】
【表１】
2015512454.tif 000032
【０３１６】
例１８：ポリプロピレンの安定化
方法２：
２５００ｇのポリプロピレンランダムコポリマー（例１７の方法１に記載されるものであって、挙げられた添加剤を含む）を、本発明による化合物１．２５ｇと配合し、そして二軸スクリュー押出機で２２０℃で窒素下にコンパウンディングする。比較例１８ａ）の場合に、本発明による化合物は添加しない。ペレットを、２８０℃で空気中で５回を超えて押し出す。５回目の押出の後のペレットの溶融物流を、ISO 1133:1997に従って５ｋｇの重さで２３０℃で測定する。
【０３１７】
非常に小さいメルトインデックスの変化は分解が殆どないことを示している。メルトフローに変化がないことが理想的である。結果を第２表に示す。
【０３１８】
【表２】
2015512454.tif 000033
【０３１９】
例１９：ポリプロピレンの安定化
方法３：
２５００ｇのポリプロピレンホモポリマー（Moplen HF500N［LyondellBasellの登録商標］をベースとし、ＭＦＩ＝１２ｄｇ／分であるが、追加的に０．０５％のステアリン酸カルシウム、０．０４％のIrganox 1010および０．０４％のIrgafos 168を含有する）を、１．２５ｇの本発明による化合物と配合し、そして二軸スクリュー押出機で２２０℃で窒素下にコンパウンディングする。比較例１９ａ）の場合に、本発明による化合物は添加しない。ペレットを、２８０℃で空気中で５回を超えて押し出す。５回目の押出の後のペレットの溶融物流を、ISO 1133:1997に従って２．１６ｋｇの重さで２３０℃で測定する。
【０３２０】
非常に小さいメルトインデックスの変化は分解が殆どないことを示している。メルトフローに変化がないことが理想的である。結果を第３表に示す。
【０３２１】
【表３】
2015512454.tif 000034
【０３２２】
例２０：ポリプロピレンの安定化
２ｋｇのMoplen HF501N（LyondellBasell社の登録商標、ＭＦＩ＝１０ｄｇ／分を有するポリプロピレンホモポリマー、LyondelBasellの商品）を０．０５％のステアリン酸カルシウム、０．０３３％のIrganox 1010および第４表に列挙される添加剤と混合する。得られた粉体を、窒素で覆いながら２００℃で一軸スクリュー押出機においてコンパウンディングする。該組成物を次いで２６０℃で空気中で５回にわたり押出し、サンプルを第１回、第３回および第５回の押出過程後に取る。それらのサンプルのメルトフローインデックス（＝ＭＦＩ）を、ISO 1133:1997に従って測定し、第４表に示す。
【０３２３】
【表４】
2015512454.tif 000035
【０３２４】
第４表の結果は、０．０４１％のIrgafos 168をたった０．０１１％の化合物（１０１）と置き換えただけにもかかわらず、組成物２が組成物１よりも良好な溶融安定性をもたらすことを示している。
【０３２５】
例２１：ポリプロピレンの安定化
２ｋｇのMoplen HF500N（LyondellBasell社の登録商標、ＭＦＩ＝１０ｄｇ／分を有するポリプロピレンホモポリマー）を０．０５％のステアリン酸カルシウム、０．０３３％のIrganox 1010および第５表に列挙される添加剤と混合する。得られた粉体を、窒素で覆いながら２００℃で一軸スクリュー押出機においてコンパウンディングする。コンパウンディングされた組成物を次いで２６０℃で空気中で５回にわたり押出し、サンプルを最初に取り、そして第１回、第３回および第５回の押出過程後に取る。それらのサンプルのISO 1133;1997によるメルトフローインデックス（＝ＭＦＩ）およびASTM D1925 75(C/2)による黄色指数（＝ＹＩ）を測定し、第５に示す。更に、２ｍｍの引張試験片５Ａを２４０℃での射出成形によって作製し、この初期サンプルを１３５℃の炉内に置き、１週間に２回目視で検査する。分解（チョーキング）の最初の徴候までの時間をモニタリングし、第５表に示す。
【０３２６】
【表５】
2015512454.tif 000036
【０３２７】
ＭＦＩの結果は、０．０３７％のIrgafos 168をたった０．００７％の化合物（１０１）と置き換えた組成物５は、参照組成物２と同様の溶融安定性を有することを示している。更に、組成物５および６といった両者とも化合物（１０１）を含有する組成物は、参照組成物２および３（ＹＩ４．５および３．６）よりも僅かに低い変色（ＹＩ２．９および２．８）を示すことが認められる。炉内エージングの結果は、化合物（１０１）がそれらのサンプルの熱安定性に影響を及ぼさないことを示している。
【０３２８】
例２２：ポリエチレンの安定化
ポリエチレンMG9641（粉体形のBorealisの安定化されていないＰＥ−ＨＤグレード）を第６表に列挙される添加剤と一軸スクリュー押出機で１８０℃で窒素で覆いながらコンパウンディングする。該組成物を次いで２６０℃で空気中で５回にわたり押出し、サンプルを第１回、第３回および第５回の押出過程後に取る。それらのサンプルのメルトフローインデックス（＝ＭＦＩ）を、ISO 1133:1997に従って測定する。
【０３２９】
このポリマータイプは、加工の間に分岐のため分子量を高める傾向にある。従って、より高いＭＦＩは、より低い分岐を示し、それは、押出の間のより良好な溶融安定性を意味する。結果を第６表に示す。
【０３３０】
【表６】
2015512454.tif 000037
【０３３１】
化合物（１０１）を含有する組成物２でのＭＦＩ値の小さい変化は、良好な加工安定性を示している。
【０３３２】
例２３：ポリエチレンの安定化
Exxon LD100MED（ExxonMobile Chemicalsの登録商標、安定化されていないＰＥ−ＬＤグレード）を粉砕して粉体とし、第７表に列挙される添加剤と一軸スクリュー押出機で１８０℃で窒素で覆いながらコンパウンディングする。該組成物を次いで２６０℃で空気中で５回にわたり押出し、サンプルを第１回、第３回および第５回の押出過程後に取る。それらのサンプルのメルトフローインデックス（＝ＭＦＩ）を、ISO 1133:1997に従って測定する。
【０３３３】
このポリマータイプは、加工の間に分岐のため分子量を高める傾向にある。ここで、より高いＭＦＩは、より低い分岐を示し、それは、押出の間のより良好な溶融安定性を意味する。結果を第７表に示す。
【０３３４】
【表７】
2015512454.tif 000038
【０３３５】
ｅ）Irganox 1076［BASF社の登録商標］は、フェノール系酸化防止剤として、示される成分
【化３０】
2015512454.tif 000039
を含有し、それについては化学名は、ステアリル β−（３，５−ジ−ｔ−ブチル−４−ヒドロキシフェニル）−プロピオネートである。
【０３３６】
ｆ）Irgafos 38［BASF社の登録商標］は、ホスファイト系安定剤として、示される成分
【化３１】
2015512454.tif 000040
を含有し、それについては化学名は、ビス−（２，４−ジ−ｔ−ブチル−６−メチル−フェニル）−エチルホスファイトである。
【０３３７】
組成物２および組成物３のＭＦＩ値は、０．０３％のIrgafos 38をたった０．０１％の化合物（１０１）と置き換えただけにもかかわらず、非常に類似している。
【国際調査報告】
2015512454.tif 000043
2015512454.tif 000044